"式IA-[L2MXnpMXn-L1MXnq-MXn-Br-MXny-L1MXntMXn-L2MXnu-MXn-A’v-MXnw]z-BI[式中、それぞれのMは独立して、周期律表の第3~11族からなる群より選択される遷移金属であり;それぞれのXは独立して、H、ハロゲン、CN、場合によっては置換されたNRa2、OH、場合によっては置換されたC1~C20アルキル、場合によっては置換されたC1~C20アルコキシからなる群より選択されるが、ここでRaは独立して、場合によっては置換されたC1~C20アルキル、場合によっては置換されたC6~C20アリールおよびハロゲンからなる群より選択され;Aは、不在であるか、またはL1MXngMXn-もしくはMXnL1MXngMXn,-であり;A’は、不在であるか、または-L1MXngMXnもしくは-L1MXng,であり;Bは、不在であるか、または-L2MXnhもしくは-L2MXnhMXnであり;gは、0、または少なくとも1の整数であり;hは、0、または少なくとも1の整数であり;pは、0、または少なくとも1の整数であり;qは、0、または少なくとも1の整数であり;rは、0、または少なくとも1の整数であり;tは、0、または少なくとも1の整数であり;uは、0、または少なくとも1の整数であり;vは、0、または少なくとも1の整数であり;wは、少なくとも1の整数であり;yは、少なくとも1の整数であり;zは、少なくとも1の整数であり;nは、0~6から選択される整数であるが、ここでnは、Mの原子価に応じて選択して、それぞれのMの核の正味の電荷をゼロにするか、またはMのすべてのリガンド結合位が占拠されるようにし;L1およびL2は独立して選択されたリガンドであるが、ここでL1とL2が異なっていて、L1とL2のそれぞれが、少なくとも二つの結合された配位単位を有し、それぞれの配位単位が異なった遷移金属原子に結合している。]に従う、遷移金属錯体を含む自己集合化オレフィン重合触媒。前記L1およびL2が独立して、次式II[式中、それぞれのWY単位は、配位単位を形成し;mは、少なくとも2の整数であり;Zは、約2~約100個の炭素原子を有する炭化水素および約2~約100個の炭素原子を有するヘテロ炭化水素からなる群より選択される架橋スペーサであるが、ここでZは、それぞれの配位単位WYが異なった遷移金属原子に結合できるようなサイズ、長さおよび角度を有しており;それぞれのWおよびYは独立して、カルベン、場合によっては置換されたC5~C20アリール、および中性または荷電した形態にある、酸素原子、硫黄原子、セレン原子、窒素原子、またはリン原子を含む金属配位性基からなる群より選択される金属配位性残基であるが;ここで、前記WY単位の中の半円は、前記金属配位性残基WおよびYが結合された、場合によっては置換された炭化水素、ヘテロ炭化水素、またはSi含有主鎖を表している。]を有する選択されたリガンドである、請求項1に記載の自己集合化オレフィン重合触媒。前記金属配位性残基WおよびYが結合されている、前記場合によっては置換された炭化水素、ヘテロ炭化水素またはSi含有主鎖が、場合によっては置換されたC6~C20アリール基、場合によっては置換されたC6~C20ヘテロアリール基、および場合によっては置換されたSi基からなる群より選択される、請求項2に記載の自己集合化オレフィン重合触媒。前記WY単位が、[式中、R1、R2、R3、R4、R5、R6、およびR7は、同一であっても異なっていてもよく、それぞれ、H、場合によっては置換された直鎖状もしくは分枝状のC1~C20アルキル、場合によっては置換された直鎖状もしくは分枝状のC2~C20アルケニル、場合によっては置換された直鎖状もしくは分枝状のC2~C20アルキニル、場合によっては置換されたC6~C20アリール、場合によっては置換されたC6~C20ヘテロアリール、ハロゲン、OH、NO2、およびCNからなる群より選択され、ここでR1~R7の2個以上が互いに結合されて環を形成していてもよい。]からなる群より選択される、請求項2または3に記載の自己集合化オレフィン重合触媒。Zが、場合によっては置換されたC3~C10アリサイクリック基、場合によっては置換されたC6~C20アリール基、場合によっては置換されたC6~C20ヘテロアリール基、縮合核の系、およびN原子、Si原子、C1~C20アルキル基、C2~C20アルケニル基、またはC6~C20アリール基を介して結合されている2個、3個もしくは4個の場合によっては置換されたC6~C20アリール基の系からなる群より選択される、請求項2~4に記載の自己集合化オレフィン重合触媒。Zが、[式中、R11~R20は、同一であっても異なっていてもよく、そしてそれぞれ、H、場合によっては置換された直鎖状もしくは分枝状のC1~C20アルキル、場合によっては置換された直鎖状もしくは分枝状のC2~C20アルケニル、場合によっては置換された直鎖状もしくは分枝状のC2~C20アルキニル、場合によっては置換されたC6~C20アリール、場合によっては置換されたC6~C20ヘテロアリール、ハロゲン、OH、NO2、およびCNからなる群より選択され、ここでR11~R20の二つ以上が互いに結合されて環を形成していてもよく、sが1~20の整数である。]からなる群より選択されるビス-リンカーである、請求項5に記載の自己集合化オレフィン重合触媒。Zが、[式中、R8~R12は、同一であっても異なっていてもよく、そしてそれぞれ、H、場合によっては置換された直鎖状もしくは分枝状のC1~C20アルキル、場合によっては置換された直鎖状もしくは分枝状のC2~C20アルケニル、場合によっては置換された直鎖状もしくは分枝状のC2~C20アルキニル、場合によっては置換されたC6~C20アリール、場合によっては置換されたC6~C20ヘテロアリール、ハロゲン、OH、NO2、およびCNからなる群より選択され、ここでR8~R12の二つ以上が互いに結合されて環を形成していてもよい。]からなる群より選択されるトリ-リンカーである、請求項5に記載の自己集合化オレフィン重合触媒。Zが、[式中、R8~R16は、同一であっても異なっていてもよく、そしてそれぞれ、H、場合によっては置換された直鎖状もしくは分枝状のC1~C20アルキル、場合によっては置換された直鎖状もしくは分枝状のC2~C20アルケニル、場合によっては置換された直鎖状もしくは分枝状のC2~C20アルキニル、場合によっては置換されたC6~C20アリール、場合によっては置換されたC6~C20ヘテロアリール、ハロゲン、OH、NO2、およびCNからなる群より選択され、ここでR8~R16の二つ以上が互いに結合されて環を形成していてもよい。]からなる群より選択されるテトラキス-リンカーである、請求項5に記載の自己集合化オレフィン重合触媒。Zが、その結合部位が5以上のマルチリンカーである、請求項5に記載の自己集合化オレフィン重合触媒。Zが、巨大ポリマー性マルチリンカーである、請求項2~9に記載の自己集合化オレフィン重合触媒。前記リガンドL1およびL2のそれぞれが独立して、[式中、R1、R2、R3、およびR4は、同一であっても異なっていてもよく、それぞれ、H、場合によっては置換された直鎖状もしくは分枝状のC1~C20アルキル、場合によっては置換された直鎖状もしくは分枝状のC2~C20アルケニル、場合によっては置換された直鎖状もしくは分枝状のC2~C20アルキニル、場合によっては置換されたC6~C20アリール、場合によっては置換されたC6~C20ヘテロアリール、ハロゲン、OH、NO2、およびCNからなる群より選択され、ここでR1~R4の2個以上が互いに結合されて環を形成していてもよい。]からなる群より選択される、請求項1~10のいずれか一項に記載の自己集合化オレフィン重合触媒。R1、R2、R3、およびR4が、同一であっても異なっていてもよく、ここでR1がH、CH3、およびtert-ブチルからなる群より選択され;R2が、Hおよびtert-ブチルからなる群より選択され;R3が、H、CH3、CH2CH3、およびCHCH32からなる群より選択され;そしてR4が、H、F、およびCH3からなる群より選択される、請求項11に記載の自己集合化オレフィン重合触媒。配位単位WYの金属に対するモル比が、約0.5:1から約6:1までである、請求項2~12に記載の自己集合化オレフィン重合触媒。配位単位WYの金属に対するモル比が、約1:1から約3:1までである、請求項13に記載の自己集合化オレフィン重合触媒。前記遷移金属が、Sc、Y、La、Ti、Zr、Hf、V、Nb、Ta、Sm、Yb、Cr、Mo、W、Mn、Tc、Re、Fe、Ru、Os、Co、Rh、Ir、Ni,Pd、Pt、Cu、Zn、およびそれらの混合物からなる群より選択される、請求項1~14のいずれか一項に記載の自己集合化オレフィン重合触媒。前記遷移金属が、Ti、Zr、Hf、V、Nb、Ta、Sm、Yb、およびそれらの混合物からなる群より選択される、請求項15に記載の自己集合化オレフィン重合触媒。前記遷移金属が、Ti、Zr、およびそれらの混合物からなる群より選択される、請求項16に記載の自己集合化オレフィン重合触媒。Xが、F、Cl、Br、I、H、CH3、CH2CH3、OCH3、OCH2CH3、OCHCH33、OCCH33、OC6H6、CN、NCH32、およびNCH2CH32からなる群より選択される、請求項1~17のいずれか一項に記載の自己集合化オレフィン重合触媒。前記触媒が、均一系触媒であるかまたは不均一系触媒である、請求項1~18のいずれか一項に記載の自己集合化オレフィン重合触媒。固体担体をさらに含む、請求項1~19のいずれか一項に記載の自己集合化オレフィン重合触媒。前記固体担体が、無機物質または有機物質である、請求項20に記載の自己集合化オレフィン重合触媒。前記固体担体が、シリカ、アルミナ、チタニア、塩化マグネシウム、およびそれらの混合物からなる群より選択される無機物質である、請求項21に記載の自己集合化オレフィン重合触媒。前記触媒が、3次元有機金属骨格を形成する、請求項1~22のいずれか一項に記載の自己集合化オレフィン重合触媒。前記触媒が、直鎖状の集合構造を形成する、請求項1~23のいずれか一項に記載の自己集合化オレフィン重合触媒。前記触媒が、少なくとも2個の金属中心を含む巨大環状集合構造を形成する、請求項1~24のいずれか一項に記載の自己集合化オレフィン重合触媒。有機金属化合物、オルガノアルミニウムオキシ化合物、およびイオン化イオン性化合物からなる群より選択される少なくとも1種の助触媒をさらに含む、請求項1~25のいずれか一項に記載の自己集合化オレフィン重合触媒。前記助触媒が、慣用されるメチルアルミノキサンMAO、変性メチルアルミノキサンMMAO、C6F54B-の金属塩、およびアルキルアルミニウム化合物とMgCl2とを組み合わせたものである、請求項26に記載の自己集合化オレフィン重合触媒。g=h=p=q=r=t=u=v=0、w=y=z=1で、A=A’=B=不在であって、前記触媒が式IIIL2MXnL1MXnIIIを有する、請求項1に記載の自己集合化オレフィン重合触媒。前記触媒が、1個または複数の以下の単位[式中、前記架橋スペーサが、であり、MがTiまたはZrである。]を含む、請求項1~28のいずれか一項に記載の自己集合化オレフィン重合触媒。前記触媒が、1個または複数の以下の単位[式中、前記架橋スペーサが、であり、MがTiである。]を含む、請求項1~29のいずれか一項に記載の自己集合化オレフィン重合触媒。請求項1~30のいずれか一項に記載の自己集合化オレフィン重合触媒の存在下に、オレフィンまたはオレフィンの混合物を重合または共重合させるための方法。前記方法が、約0.1MPa~約10MPaの範囲の圧力で実施される、請求項31に記載の方法。前記方法が、約-50°C~約150°Cの温度範囲で実施される、請求項31または32に記載の方法。前記方法が、約1:1から約1:5000までの触媒:助触媒のモル比で実施される、請求項31~33に記載の方法。前記方法が、約1:1から約1:2000までの触媒:助触媒のモル比で実施される、請求項34に記載の方法。前記オレフィンが、C2~C30α-オレフィン、C2~C30官能化アルケン、シクロアルケン、ノルボレンおよびその誘導体、ジエン、アセチレン、スチレン、アルケノール、アルケン酸、ならびにそれらの誘導体またはそれらの混合物、からなる群より選択される、請求項31~35に記載の方法。前記オレフィンが、エチレン、C6アルケン、およびそれらの誘導体またはそれらの混合物、からなる群より選択される請求項36に記載の方法。前記オレフィンが、エチレンおよび1-ヘキセン、それらの誘導体またはそれらの混合物である、請求項37に記載の方法。請求項31~38のいずれか一項に記載の方法に従って得ることが可能なポリオレフィン。低分子量ポリオレフィンから超高分子量ポリオレフィンまでの範囲の分子量を有する、請求項38に記載のポリオレフィン。上記のことに鑑みて、寿命がより長く、活性がより高く、そしてより高い分子量を有するポリマーが得られるような、改良された触媒が依然として求められている。特に、エチレンをより高級な1-アルケンたとえば1-ヘキセンと共重合させるのに使用することが可能で、しかも、より長い寿命およびより高い活性を示す改良された触媒が依然として求められている。第一の態様においては、本発明は、式Iに従う遷移金属錯体を含む自己集合化重合触媒に関する。A-[L2MXnpMXn-L1MXnq-MXn-Br-MXny-L1MXntMXn-L2MXnu-MXn-A’v-MXnw]z-BI式中、それぞれのMは独立して、周期律表の第3~11族からなる群より選択される遷移金属であり;それぞれのXは独立して、H、ハロゲン、CN、場合によっては置換されたNRa2、OH、場合によっては置換されたC1~C20アルキル、場合によっては置換されたC1~C20アルコキシからなる群より選択されるが、ここでRaは独立して、場合によっては置換されたC1~C20アルキル、場合によっては置換されたC6~C20アリールおよびハロゲンからなる群より選択され;Aは、不在であるか、またはL1MXngMXn-もしくはMXnL1MXngMXn,-であり;A’は、不在であるか、または-L1MXngMXnもしくは-L1MXng,であり;Bは、不在であるか、または-L2MXnhもしくは-L2MXnhMXnであり;gは、0、または少なくとも1の整数であり;hは、0、または少なくとも1の整数であり;pは、0、または少なくとも1の整数であり;qは、0、または少なくとも1の整数であり;rは、0、または少なくとも1の整数であり;tは、0、または少なくとも1の整数であり;uは、0、または少なくとも1の整数であり;vは、0、または少なくとも1の整数であり;wは、少なくとも1の整数であり;yは、少なくとも1の整数であり;zは、少なくとも1の整数であり;nは、0~6から選択される整数であるが、ここでnは、Mの原子価に応じて選択して、それぞれのMの核の正味の電荷をゼロにするか、またはMのすべてのリガンド結合位が占拠されるようにし;L1およびL2は独立して選択されたリガンドであるが、ここでL1とL2が異なっていて、L1とL2のそれぞれが、少なくとも二つの結合された配位単位を有し、それぞれの配位単位が異なった遷移金属原子に結合している。第二の態様においては、本発明は、本発明に記載の自己集合化オレフィン重合触媒の存在下に、オレフィンもしくはオレフィンの混合物を重合もしくは共重合させるための方法を提供する。第三の態様においては、本発明は、本発明の方法に従って得ることが可能なポリオレフィンを提供する。非限定的な実施例と以下に記載の添付の図面に照らし合わせて詳細な説明を参照することにより、本発明をより良く理解するであろう。以下の記述において、本発明の方法の非限定的な実施態様を説明する。第一の態様においては、本発明は、式Iに従う遷移金属錯体を含む自己集合化オレフィン重合触媒に関する。A-[L2MXnpMXn-L1MXnq-MXn-Br-MXny-L1MXntMXn-L2MXnu-MXn-A’v-MXnw]z-BI式中、それぞれのMは独立して、周期律表の第3~11族からなる群より選択される遷移金属であり;それぞれのXは独立して、H、ハロゲン、CN、場合によっては置換されたNRa2、OH、場合によっては置換されたC1~C20アルキル、場合によっては置換されたC1~C20アルコキシからなる群より選択されるが、ここでRaは独立して、場合によっては置換されたC1~C20アルキル、場合によっては置換されたC6~C20アリールおよびハロゲンからなる群より選択され;Aは、不在であるか、またはL1MXngMXn-もしくはMXnL1MXngMXn,-であり;A’は、不在であるか、または-L1MXngMXnもしくは-L1MXng,であり;Bは、不在であるか、または-L2MXnhもしくは-L2MXnhMXnであり;gは、0、または少なくとも1の整数であり;hは、0、または少なくとも1の整数であり;pは、0、または少なくとも1の整数であり;qは、0、または少なくとも1の整数であり;rは、0、または少なくとも1の整数であり;tは、0、または少なくとも1の整数であり;uは、0、または少なくとも1の整数であり;vは、0、または少なくとも1の整数であり;wは、少なくとも1の整数であり;yは、少なくとも1の整数であり;zは、少なくとも1の整数であり;nは、0~6から選択される整数であるが、ここでnは、Mの原子価に応じて選択して、それぞれのMの核の正味の電荷をゼロにするか、またはMのすべてのリガンド結合位が占拠されるようにし;L1およびL2は独立して選択されたリガンドであるが、ここでL1とL2が異なっていて、L1とL2のそれぞれが、少なくとも二つの結合された配位単位を有し、それぞれの配位単位が異なった遷移金属原子に結合している。本明細書で使用するとき、自己集合self-assemblySAという用語は、あらかじめ存在していた成分の無秩序な系が、外部の作用無しで、それらの成分の間の特異的、局所的な相互作用の結果として、組織化された構造またはパターンを形成する方法を指している。それは、非共有結合的相互作用による、分子単位の秩序のある構造への自発的で可逆的な組織化と定義することもできる。遷移金属Mは、周期律表の第3~11族からなる群より選択される。遷移金属Mは、Sc、Y、La、Ti、Zr、Hf、V、Nb、Ta、Sm、Yb、Cr、Mo、W、Mn、Tc、Re、Fe、Ru、Os、Co、Rh、Ir、Ni、Pd、Pt、Cu、Zn、またはそれらの混合物であってもよいが、それらに限定される訳ではない。本発明の一つの実施態様においては、Mは、Sc、Ti、Zr、Hf、V、Nb、Ta、Sm、Yb、Fe、Co、Rh、NiまたはPd、たとえばTi、Zr、Hf、V、Nb、Ta、Sm、Yb、またはそれらの混合物であってもよい。本発明のさらなる実施態様においては、Mは、Ti、Zr、またはそれらの混合物であってもよい。本発明の代表的実施態様においては、MがTiまたはZrである。それぞれの遷移金属原子の選択は、反応条件および/または重合させるオレフィンに依存させるのがよい。その遷移金属Mは、酸化状態0にあってもよい。別な場合として、その他の実施態様においては、その遷移金属の酸化状態が、リガンドL1およびL2のさらなるタイプおよび数に依存して、I~VIの間であってもよい。たとえば、Mが、ScIII、TiIII、TiIV、ZrIII、ZrIV、HfIV、VIII、VIV、VV、NbV、TaV、FeII、FeIII、CoII、CoIII、RhII、RhIII、RhIV、CrIII、NiII、およびPdIIを含む遷移金属原子を表していてもよいが、それらに限定される訳ではない。たとえば、Mが、TiIV、ZrIV、HfIV、VIII、VIV、VV、NbV、およびTaV;たとえばTiIV、ZrIV、およびHfIVであってもよい。このことは、Mが正に荷電しており、したがって金属イオンであるということを意味していてよい。自己集合化オレフィン重合触媒中に存在している遷移金属Mの原子の数は、その自己集合化触媒中に存在しているリガンドL1およびL2の数に依存するであろう。したがって、遷移金属Mの原子の数は、約1または約2から約1000まで、たとえば約1から約100または約200または300までの範囲とすることができる。しかしながら、遷移金属Mの原子の数はさらに、本発明において有用なその他いかなる整数であってもよい。Xは、遷移金属原子に配位結合する基である。Xは、水素、ハロゲン、CN、場合によっては置換されたNRa2、OH、場合によっては置換されたC1~C20アルキル、または場合によっては置換されたC1~C20アルコキシであってもよいが、それらに限定される訳ではなく、ここでRaは独立して、場合によっては置換されたC1~C20アルキル、場合によっては置換されたC6~C20アリール、およびハロゲンからなる群より選択される。いくつかの実施態様においては、Xは、H、F、Cl、Br、CN、NCH32、NCH2CH32、CH3、CH2CH3、OCH3、OCH2CH3、OCHCH33、OCCH33、またはOC6H6などであってよい。複数のX残基が存在しているような場合においては、Xは同一であっても、あるいは異なっていてもよい。式Iにおける記号のnは、0~6から選択される整数を表すが、ここでnは、遷移金属Mの原子価に応じて選択して、それぞれのMの核の正味の電荷をゼロとするか、またはMのすべてのリガンド結合位が占拠されるようにする。たとえば、nは、約0~5、たとえば約0~4または約0~3の整数であってよい。nが1または2であってもよい。一つの実施態様においては、nが2であって、リガンドL1およびL2のそれぞれの2個のWY単位と組み合わさって、八面体の金属立体配置をとる。nに応じて、さらなる金属立体配置をとることも可能である。上式Iにおいて、L1およびL2は独立して、選択されたリガンドであるが、ここで、L1とL2とは異なっている、すなわち、L1は、L2と同一のリガンドではない。リガンドL1とL2のそれぞれが、少なくとも二つの配位単位を有していて、それがスペーサZを介して結合されて、それぞれの配位単位が異なった遷移金属原子にだけ結合できるようになっている。このことは、たとえば、2個の別々の配位単位を有するリガンドL1は、両方の配位単位を用いて同一の遷移金属原子には結合することができないということを意味している。その代わりに、それぞれの配位単位は、別の遷移金属原子にだけ結合することができる。上式Iにおいて、g、h、p、q、r、t、u、およびvは独立して、0であってもよいし、あるいは少なくとも1の整数であってもよい。g、h、p、q、r、t、u、およびvの値は、その自己集合化触媒中の遷移金属原子の数、さらにはリガンドL1およびL2それぞれの中に存在している配位単位の数に依存していてよい。たとえば、g、h、p、q、r、t、u、およびvは独立して、約0~約1000、たとえば約0~約500、約0~約200、または約0~約100の範囲であってよい。各種の実施態様においては、それぞれのg、h、p、q、r、t、u、およびvは独立して、0、1、2、3、4、5、6、7、8、9、または10から選択することができる。しかしながら、それぞれのg、h、p、q、r、t、u、およびvは、本発明において有用なその他いかなる整数であってもよい。上式Iにおいて、w、y、およびzは独立して、少なくとも1の整数であってよい。w、y、およびzの値は、その自己集合化触媒中の遷移金属原子の数、および存在しているリガンドL1およびL2の量に依存していてよい。たとえば、w、y、およびzは独立して、約0~約1000、たとえば約0~約500、約0~約200、または約0~約100の範囲であってよい。各種の実施態様においては、w、y、およびzは独立して、1、2、3、4、5、6、7、8、9、10、11、12、15、20、25、30、35、40、45、または50である。しかしながら、w、y、およびzは、本発明において有用なその他いかなる整数であってもよい。上式Iにおいて、A、A’、およびBは、その錯体の末端基である。Aは、不在であるか、L1MXngMXn-もしくはMXnL1MXngMXn,-であってよく、A’は、不在であるか、または-L1MXngMXnもしくは-L1MXng,であってよい。Bは、不在であるか、または-L2MXnhもしくは-L2MXnhMXnであってよい。L1およびL2は独立して、式IIに従うリガンドであってもよい。式中、それぞれのWY単位は、配位単位を形成し;mは、少なくとも2の整数であり;Zは、約2~約100個の炭素原子を有する場合によっては置換された炭化水素および約2~約100個の炭素原子を有する場合によっては置換されたヘテロ炭化水素からなる群より選択される架橋スペーサであるが、ここでZは、それぞれの配位単位WYが異なった遷移金属原子に結合できるようなサイズ、長さおよび角度を有しており;それぞれのWおよびYは独立して、カルベン、場合によっては置換されたC5~C20アリール、および中性または荷電した形態にある、酸素原子、硫黄原子、セレン原子、窒素原子、またはリン原子を含む金属配位性基からなる群より選択される金属配位性残基であるが;ここでそのWY単位の中の半円は、金属配位性残基WおよびYがそれに結合された、場合によっては置換された炭化水素、ヘテロ炭化水素、またはSi含有主鎖を表している。各種の実施態様においては、その金属配位性基は、酸素原子、硫黄原子、セレン原子、窒素原子、またはリン原子の一つであり、負に荷電した形態にあるのが好ましい。上述の原子は、より大きな基の一部であってもよいし、あるいは、水素も含めた水素に限定される訳ではない他の原子または基に結合されていてもよい。リガンドL1およびL2のそれぞれは、以下に記載のプロセスに従って調節してもよい。上式IIにおいて、mは、2、3、4、5、もしくは6、または6を超える各種の整数であってよい。m=2の場合においては、リガンドL1およびL2のそれぞれが独立して、次式であってもよく、m=3の場合においては、リガンドL1およびL2のそれぞれが独立して、下に示す左側の化学式であってもよく、あるいは、m=4の場合においては下に示す右側の化学式であってもよい。以下同様である。それぞれの単位WYは、配位単位を形成する、すなわち、一つの遷移金属原子が同一のWY配位単位のWとYの両方に配位結合する。WY配位単位における半円は、金属配位性残基のWおよびYが結合された炭化水素主鎖を表している。中性または荷電した形態にあるという用語は、WとYの両方が、たとえば、0もしくは-1の荷電状態、または分子の安定化に寄与するその他各種の荷電状態を有していてよいということを意味している。それに対して金属配位性残基WおよびYが結合されている炭化水素、ヘテロ炭化水素またはSi含有主鎖は、たとえば、WおよびYと結合して配位単位を形成することが可能ないかなる有機化合物であってもよい。一般的には、その炭化水素主鎖は、それに対して金属配位性残基WおよびYが結合されている、場合によっては置換された炭化水素、ヘテロ炭化水素、またはSi含有主鎖であってよい。一つの実施態様においては、その炭化水素主鎖が、場合によっては置換されたC6~C20アリール基、場合によっては置換されたC6~C20ヘテロアリール基、または場合によっては置換されたSi基であってもよいが、それらに限定される訳ではない。たとえば、WおよびYは、芳香族炭化水素アリールに対して、Si鎖などに対して、結合されていてよい。本発明を説明するための実施態様において、そのWY配位単位が次式のものであってもよいが、それらに限定される訳ではない。上式において、印はZに対する結合/付加を示している。上式の群で、その配位原子が負に荷電しているのではなく、水素原子によって置換されているものも、本発明にさらに包含される。次いで、たとえばそのヘテロ原子の遊離の電子対を介して配位が起きてもよい。上式IIにおいて、Zはスペーサ分子であるが、ここでスペーサ分子という用語は、所望の原子数によって二つ以上の基を相互に分離する原子または原子の群を指している。各種の原子の群を、それらの基を所望の原子数によって分子するのに使用することができる。いくつかの実施態様においては、複数のスペーサが分離、場合によっては置換されている。スペーサZは、リガンドL1およびL2のそれぞれの少なくとも二つの配位サイトWYが、2種の異なった遷移金属原子にだけ結合することができ、同一の遷移金属原子には結合されないような、サイズ、長さ、および角度を有している。別の言い方をすれば、このことは、同一のリガンドL1の配位サイトのすべてが、たとえば、従来技術において記載されたように、同一の遷移金属原子に結合できるということが不可能であるということ意味している。このためには、Zが構造的に束縛されて、WY単位が同一の金属原子/イオンに結合し得ないように、それらが空間的に配置されていることを必要とするかもしれない。これに関連して、約2~約100個の炭素原子を有する炭化水素という用語は、水素および炭素からなる、可能なあらゆる種類の有機化合物、たとえば、芳香族炭化水素アリール、アルカン、アルケン、アルキンベースの化合物これらに限定される訳ではないを指している。本発明の一つの実施態様においては、Zは以下のものであってもよいが、それらに限定される訳ではない:場合によっては置換されたC3~C10アリサイクリック基、場合によっては置換されたC6~C20アリール基、場合によっては置換されたC6~C20ヘテロアリール基、縮合2員、3員、4員または5員環の縮合核の系場合によってはその環構造の中にヘテロ原子を有することが可能であり、説明のためにほんのいくつかを挙げれば、たとえばナフタレン誘導体、アントラセン誘導体、キノリン、イソキノリン、キナゾリン、アクリジニン、フェナントレン、ナフタセン、クリセン、ピレン、またはトリフェニレンなど、またはN原子、Si原子、C1~C20アルキル基、C2~C20アルケニル基またはC6~C20アリール基を介して結合されている、2個、3個または4個のC6~C20アリール基の系。上述の用語には、たとえば、ビフェニル、テルフェニル、または[R11R12R13R14C6-CH2k-C6R15R16R17R18]ここで、kは1~10の整数であるなどの化合物が包含される。これらの化合物はいずれも、場合によっては置換されていてもよい。約2~約100個の炭素原子を有するヘテロ炭化水素という用語は、水素、炭素、およびたとえばN、S、O、SiまたはPこれらに限定される訳ではないから選択される少なくとも1個のヘテロ原子からなる、あらゆる種類の有機化合物を指している。たとえば、この用語には、式[R11R12R13R14C6-Vd-C6R15R16R17R18]ここで、VはSiまたはSであり、dは、約1~約6の整数であるに従う化合物が包含されていてよい。これらの化合物はいずれも、場合によっては置換されていてもよい。式IIにおいてm=2の場合には、スペーサZの例としては以下のものが挙げられるが、これらに限定される訳ではない:ベンジル、ピリジル、ナフチル、ビフェニル、テルフェニル、アンタセニル、フェナントレニル、または、N原子、Si原子、またはC1~C20アルキル基、C2~C20アルケニル基、もしくはC6~C20アリール基を介して結合されたベンジル基、下記の期など。いくつかの実施態様においては、sは、1~20、たとえば1~約10の整数である。一つの実施態様においては、sを1、2、3、4、5または6から選択してもよい。これらの式において、印は、WY単位への結合点を示している。式IIにおいてm=3の場合においては、Zはトリ-リンカーである。このことは、WY配位単位の三つが同一のスペーサに結合できるということを意味している。そのようなスペーサZの例を以下に示すが、これらに限定される訳ではない。など。この場合もまた、印は、それぞれのWY単位への結合点を示している。式IIにおいてm=4の場合においては、Zはテトラキス-リンカーである。このことは、WY配位単位の四つが同一のスペーサに結合できるということを意味している。そのようなスペーサZの例を以下に示すが、これらに限定される訳ではない。など。印は、WY単位への結合を示している。上記の例に加えて、Zが、五つまたは六つ以上の結合部位を有するマルチリンカーであってもよい。すなわち式IIの中のmが、5または6またはそれよりも大きくてもよい。さらに、Zが、巨大ポリマー性マルチリンカーを形成するような複数の結合部位を有するポリマー性の主鎖であってもよい。そのポリマー性の主鎖は、たとえば、ポリエチレン、ポリプロピレンなどであってもよい。上記または下記の式のなかのRおよびR1~R20は、同一であっても異なっていてもよく、それぞれ、H、場合によっては置換された直鎖状もしくは分枝状のC1~C20アルキル、場合によっては置換された直鎖状もしくは分枝状のC2~C20アルケニル、場合によっては置換された直鎖状もしくは分枝状のC2~C20アルキニル、場合によっては置換されたC6~C20アリール、場合によっては置換されたC6~C20ヘテロアリール、ハロゲン、OH、NO2、およびCNからなる群より選択されるが、ここでR1~R20の二つ以上が相互に結合して、環を形成していてもよい。R1~R20によって表される場合によっては置換された直鎖状もしくは分枝状のC1~C20アルキルという用語は、完全に飽和の脂肪族炭化水素を指している。本明細書に現れる場合は常に、数値範囲たとえば1~20またはC1~C20は、そこで示された範囲の中のそれぞれの整数を指しており、たとえば、アルキル基が、たった1個の炭素原子、2個の炭素原子、3個の炭素原子などで、20個を含めて最高で20個の炭素原子までを含んでいることを意味している。アルキル基の例としては、メチル、エチル、n-プロピル、イソプロピル、n-ブチル、イソブチル、s-ブチル、t-ブチル、tert.-アミル、ペンチル、n-ヘキシル、n-ヘプチル、n-オクチル、n-ノニルまたはn-デシルなどが挙げられるが、これらに限定される訳ではない。場合によっては置換された直鎖状もしくは分枝状のC2~C20アルケニルという用語は、1個または複数の炭素-炭素二重結合を有する脂肪族炭化水素を指している。アルケニル基の例としては、エテニル、プロペニル、アリル、または1,4-ブタジエニルなどが挙げられるが、これらに限定される訳ではない。場合によっては置換された直鎖状もしくは分枝状のC2~C20アルキニルという用語は、1個または複数の炭素-炭素三重結合を有する脂肪族炭化水素を指している。アルキニル基の例としては、エチニル、プロピニル、ブチニルなどが挙げられるが、これらに限定される訳ではない。場合によっては置換されたC1~C20アルコキシという用語は、式-ORの基を指しているが、ここでRは、C1~C20アルキル基である。アルコキシ基の例としては、メトキシ、エトキシ、プロポキシなどが挙げられるが、これらに限定される訳ではない。場合によっては置換されたC3~C10アリサイクリック基という用語は、非芳香族環を含む基を指しているが、ここで、その環を形成している原子のそれぞれが炭素原子である。そのような環は、3~10個の炭素原子で形成されていてよい。アリサイクリック基の例としては、シクロプロパン、シクロブタン、シクロペンタン、シクロペンテン、シクロペンタジエン、シクロヘキサン、シクロヘキセン、シクロヘプタン、シクロヘプテンなどが挙げられるが、これらに限定される訳ではない。場合によっては置換されたC6~C20アリールという用語は、芳香族環を指しているが、ここでその環を形成している原子のそれぞれが炭素原子である。この文脈における芳香族は、4b2個のπ電子を含む非局在化π電子系を有する共有結合的に閉じた平面状の環を含む基を意味しているが、ここでbは、少なくとも1、たとえば1、2、3または4の整数である。アリール基の例としては、フェニル、ナフタレニル、フェナントレニル、アントラセニル、テトラリニル、フルオレニル、インデニル、およびインダニルなどが挙げられるが、これらに限定される訳ではない。場合によっては置換されたC6~C20ヘテロアリールという用語は、芳香族複素環を示している。ヘテロアリールには、少なくとも1個または複数の酸素原子、または少なくとも1個または複数の硫黄原子、または1~4個の窒素原子、またはそれらの組合せを含んでいてよい。ヘテロアリール基の例としては、フラン、ベンゾフラン、チオフェン、ベンゾチオフェン、ピロール、ピリジン、インドール、オキサゾール、ベンゾオキサゾール、イソオキサゾール、ベンズイソオキサゾール、チアゾール、ベンゾチアゾール、イミダゾール、ベンズイミダゾール、ピラゾール、インダゾール、テトラゾール、キノリン、イソキノリン、ピリダジン、プリン、ピラジン、フラザン、トリアゾール、ベンゾトリアゾール、プテリジン、フェノキサゾール、オキサジアゾール、ベンゾピラゾール、キノリジン、シノリン、フタラジン、キナゾリン、またはキノキサリンなどが挙げられるが、これらに限定される訳ではない。ハロゲンという用語は、フッ素、塩素、臭素、またはヨウ素を指している。場合によっては置換されたSi基という用語は、水素またはアルキル基またはアリール基によって置換された1~5個のケイ素原子を含む基を指している。Si基の例としては、モノシラン、メチルシリル、ジメチルシリル、エチルシリル、ジエチルシリル、フェニルシリル、メチルフェニルシリルなどが挙げられるが、これらに限定される訳ではない。縮合核の系という用語は、少なくとも2個の芳香族または非芳香族の縮合環構造を有する化合物を指している。縮合核の例としては、デカリン、ヒドロインダン、ナフタレン、アントラセン、フェナントレン、ナフタセン、ペンタセン、ヘキサセン、ピレン、インデン、フルオレンなどが挙げられるが、これらに限定される訳ではない。N原子、Si原子、C1~C20アルキル基、C2~C20アルケニル基またはC6~C20アリール基を介して結合された2個、3個または4個の、場合によっては置換されたC6~C20アリール基の系という用語は、2個、3個または4個のアリール基が結合された中心の結合単位として、N原子、Si原子、アルキル基、アルケニル基、またはアリール基を有する化合物を指している。特に断らない限り、場合によっては置換されたという用語は、その中で0個、1個または2個以上の水素原子が、独立して、アルキル、アリール、ヘテロアリール、ヒドロキシ、アルコキシ、ハロゲン、カルボニル、C-アミド、N-アミド、イソシアナト、チオシアナト、イソチオシアナト、ニトロ、シリル、およびアミノモノ置換およびジ置換アミノ基、ならびにアミノ基の保護された誘導体を含むからなる群より選択される1個または複数の基を用いて置換された基を指している。2個以上の水素原子が置換されているような実施態様においては、その置換基の群が結合されて環を形成していてもよい。結合して環を形成するという用語は、単一の原子または究極的にはそれら自体が結合される複数の原子に対して、いずれも結合されている2個の原子が、互いに結合基に結合されて、そうして得られた構造が環を形成するような環境を指している。そうして得られた環には、それら2個の原子、あらかじめそれらの原子を結合している原子1個または複数、およびリンカーを含む。本発明のいくつかの実施態様においては、L1とL2が異なっており、そしてそれぞれのリガンドL1およびL2が、以下の化合物これらに限定される訳ではないから独立して選択されていてよい。などここで、R1~R4は先に説明したものである。本発明のさらなる実施態様においては、R1、R2、R3、およびR4は、同一であっても異なっていてもよいが、ここで、R1がH、CH3、およびtert-ブチルからなる群より選択され;R2が、Hおよびtert-ブチルからなる群より選択され;R3が、H、CH3、CH2CH3、およびCHCH32からなる群より選択され;そしてR4が、H、F、およびCH3からなる群より選択される。一つの実施態様においては、そのリガンドL1およびL2がそれぞれ、であってよい。一つの実施態様においては、そのリガンドL1およびL2がそれぞれ、であってよい。一つの実施態様においては、そのリガンドL1およびL2がそれぞれ、であってよい。配位単位WYの遷移金属に対するモル比は、約0.5:1から約6:1まで、たとえば約1:1から約3:1までの範囲内であってよい。一般的には、リガンド化合物のL1およびL2は、それぞれのアルデヒドまたはケトンと、アミノ置換されたスペーサ分子との間のシッフ塩基縮合反応を介して調製すればよい。所望のリガンドの配置に応じて、そのスペーサ分子が、2個以上のアルデヒドおよび/またはケトンと反応するための2個以上のアミノ置換基を有しているのがよい。たとえば、そのリガンド化合物を、アルデヒドまたはケトンと、ジ-アニリン、トリ-アニリンまたはテトラキス-アニリンとの間のシッフ塩基縮合反応によって調製してもよい。たとえば、そのアルデヒドまたはケトンとしては、以下のものが挙げられるこれらに限定される訳ではない:などここで、R1~R6は先に説明したものである。ジ-アニリン、トリ-アニリン、またはテトラキス-アニリンとしては、以下のものが挙げられるこれらに限定される訳ではない:などここで、Zは、先に説明してものである。また別な実施態様においては、そのリガンド化合物L1およびL2を、アニリンと、ジ-アルデヒド/ジ-ケトン、トリ-アルデヒド/トリ-ケトン、またはテトラキス-アルデヒド/テトラキス-ケトンとの間のシッフ塩基縮合反応によって調製してもよい。そのアニリンとしては、以下のものが挙げられるこれらに限定される訳ではない:ここで、R1~R5は、先に説明したものである。ジ-アルデヒド/ジ-ケトン、トリ-アルデヒド/トリ-ケトン、またはテトラキス-アルデヒド/テトラキス-ケトンとしては、以下のものが挙げられるこれらに限定される訳ではない:などここで、RおよびZは、先に説明したものである。本発明においては、上述のリガンド化合物を調製するために、アルデヒドまたはケトンと、相応するアニリン化合物とのその他各種の組合せが可能であろうということは、理解されるであろう。リガンド化合物L1およびL2を調製するための上述のプロセスにおいては、酸触媒または固体触媒によってシッフ塩基縮合反応を促進させてもよい。酸触媒としては、ギ酸、酢酸、p-トルエンスルホン酸、またはルイス酸などが挙げられるが、これらに限定される訳ではない。オルガノリチウム化合物または水素化ナトリウムNaHとの反応の後で、生成したリガンド化合物たとえばL1をそれぞれの金属化合物と反応させ、それに続けて第二のリガンド化合物たとえばL2を添加して、本発明の触媒を形成させてもよい。いくつかの実施態様においては、たとえば実施例8に示したように、L1とL2とを共に混合し、その後に金属化合物を添加して、本発明の触媒を形成させてもよい。触媒を形成させるための自己集合プロセスは、各種の温度、たとえば約-100°C~約50°C、約-75°C、または約25°Cで実施してもよい。本発明の戦略は、リガンドL1およびL2に特異的な立体的配置をとらせることによって、L1とL2のそれぞれの少なくとも2個のWY配位単位が、スペーサのサイズ、長さ、および角度のために、同一の遷移金属原子と配位結合して単核の錯体を形成することを妨げようにし、それによって、それぞれのリガンドの少なくとも2個のWY単位が、2個以上の遷移金属原子と配位結合しなければならず、従って自己集合化多核触媒が形成されるようにするものである。このコンセプトは、図5に代表例を見ることが可能であり、そこでは、結合されたビス-リガンドのそれぞれの配位サイトが1個の金属原子に配位結合して、自己集合化が開始され、長寿命で高効率な重合触媒が達成されるようになることが示されている。ビス-リガンドが自己集合する仕方に応じて、各種のビス-リガンドの組合せを得ることが可能であり、それによって、幅広い多核触媒を形成させることができる。その自己集合化構造が直鎖状であってもよい、すなわち、リガンドL1とL2とが遷移金属原子と組み合わさったビス-リガンドの長い鎖を形成してもよい。その自己集合化構造が、巨大環状であってもよい、すなわち、形成されたビス-リガンドの組合せの長い鎖が、結合して環を形成してもよい。自己集合化触媒の構造のタイプは、使用したスペーサZの立体構造と、リガンドL1およびL2の置換基のタイプおよび数に依存するであろう。スペーサZの上の結合部位の数に依存して、本発明の自己集合化触媒は、たとえば、3次元の骨格を形成することができる。式Iを参照すると、g=h=p=q=r=t=u=v=0、w=y=z1で、A=A’=B=不在である場合には、その触媒は、式IIIである。L2MXnL1MXnIIIいくつかの実施態様においては、その自己集合化オレフィン重合触媒には、以下の構造を含むがここでその架橋スペーサは、であり、そしてMはTiまたはZrである。この構造において、Phはフェニルを意味し、t-Buはtert-ブチルを意味している。本発明の触媒においては、単位の数は1~1000であってよい。いくつかの実施態様においては、その自己集合化オレフィン重合触媒には、以下の構造を含むが、ここでその架橋スペーサは、であり、そしてMはTiである。本発明の触媒においては、単位の数は1~1000であってよい。本発明の自己集合化オレフィン重合触媒は、少なくとも1種の助触媒と共に使用してもよい。この場合においては、オレフィンを重合または共重合させるための触媒系を形成させるが、それは、そのままで使用してもよいし、あるいはその重合プロセスにおいて必要とされる他の触媒化合物または成分と組み合わせて使用してもよい。本発明の少なくとも1種の助触媒は、有機金属化合物、オルガノアルミニウムオキシ-化合物、またはイオン化イオン性化合物ionizingioniccompoundなどであってもよいが、それらに限定される訳ではない。一つの実施態様においては、その助触媒を、有機金属化合物から選択してもよいが、ここでその有機金属化合物は、周期律表の第1族、第2族、第12族および第13族の金属の有機金属化合物であってもよいが、それらに限定される訳ではない。たとえば、Al化合物の場合においては、その化合物は次の一般式で表すことができる:RaeAlORbfHiXj式中、RaおよびRbは、同一であっても異なっていてもよく、1~15個、たとえば1~4個の炭素原子の炭化水素基であってよく;Xは、ハロゲン原子であってよく;そして、e、f、iおよびjは、0<e≦3、0≦f<3、0≦i<3、0≦j<3、およびefij=3の条件を満足する整数である。上述のオルガノアルミニウム化合物例としては、以下の化合物、次の一般式で表されるオルガノアルミニウム化合物が挙げられるが、これに限定される訳ではない:RaeAlORb3-f式中、RaおよびRbは、同一であっても異なっていてもよく、1~15個、たとえば1~4個の炭素原子の炭化水素基であってよく;そして、eは、1.5≦e≦3の条件を満足する数であってよい。さらなる代表的化合物は、次の一般式で表される:RaeAlX3-e式中、Raは、1~15個、たとえば1~4個の炭素原子の炭化水素基であり;Xはハロゲン原子であり;そしてeは、0<e<3の条件を満足する整数であってよい。さらなる代表的化合物は、次の一般式で表される:RaeAlH3-e式中、Raは、1~15個、たとえば1~4個の炭素原子の炭化水素基であり;そしてeは、2≦e<3の条件を満足する整数であってよい。さらなる代表的化合物は、次の一般式で表される:RaeAlORbfXj式中、RaおよびRbは、同一であっても異なっていてもよく、1~15個、たとえば1~4個の炭素原子の炭化水素基であってよく;Xは、ハロゲン原子であってよく;そして、e、fおよびjは、0<e≦3、0<f≦3、0≦j<3、およびefj=3の条件を満足する整数である。上述のオルガノアルミニウム化合物の具体例としては下記のものが挙げられるが、これらに限定される訳ではない:トリn-アルキルアルミニウム、たとえば、トリメチルアルミニウム、トリエチルアルミニウム、トリn-ブチルアルミニウム、トリプロピルアルミニウム、トリペンチルアルミニウム、トリヘキシルアルミニウム、トリオクチルアルミニウム、およびトリデシルアルミニウム;分枝鎖のトリアルキルアルミニウム、たとえば、トリイソプロピルアルミニウム、トリイソブチルアルミニウム、トリ-sec-ブチルアルミニウム、トリ-t-ブチルアルミニウム、トリ2-メチルブチルアルミニウム、トリ3-メチルブチルアルミニウム、トリ2-メチルペンチルアルミニウム、トリ-3-メチルペンチルアルミニウム、トリ-4-メチルペンチルアルミニウム、トリ-2-メチルヘキシルアルミニウム、トリ-3-メチルヘキシルアルミニウム、およびトリ-2-エチルヘキシルアルミニウム;トリシクロアルキルアルミニウム、たとえば、トリシクロヘキシルアルミニウム、およびトリシクロオクチルアルミニウム;トリアリールアルミニウム、たとえば、トリフェニルアルミニウム、およびトリトリルアルミニウム;水素化ジアルキルアルミニウム、たとえば、水素化ジイソブチルアルミニウム;式i-C4H9xAlyC5H10zここで、x、yおよびzは、正の数であり、かつz≧2xで表されるトリアルケニルアルミニウム、たとえば、トリイソプレニルアルミニウム;アルキルアルミニウムアルコキシド、たとえば、イソブチルアルミニウムメトキシド、イソブチルアルミニウムエトキシド、およびイソブチルアルミニウムイソプロポキシド;ジアルキルアルミニウムアルコキシド、たとえば、ジメチルアルミニウムメトキシド、ジエチルアルミニウムエトキシド、およびジブチルアルミニウムブトキシド;アルキルアルミニウムセスキアルコキシド、たとえば、エチルアルミニウムセスキエトキシド、およびブチルアルミニウムセスキブトキシド;Ra2.5AlORb0.5で表される平均組成を有する部分アルコキシル化アルキルアルミニウム;ジアルキルアルミニウムアリールオキシド、たとえば、ジエチルアルミニウムフェノキシド、ジエチルアルミニウム2,6-ジ-t-ブチル-4-メチルフェノキシド、エチルアルミニウムビス-2,6-ジ-t-ブチル-4-メチルフェノキシド、ジイソブチルアルミウム2,6-ジ-t-ブチル-4-メチルフェノキシド、およびイソブチルアルミニウムビス2,6-ジ-t-ブチル-4-メチルフェノキシド;ジアルキルアルミニウムハライド、たとえば、ジメチルアルミニウムクロリド、ジエチルアルミニウムクロリド、ジブチルアルミニウムクロリド、ジエチルアルミニウムブロミド、およびジイソブチルアルミニウムクロリド;アルキルアルミニウムセスキハライド、たとえば、エチルアルミニウムセスキクロリド、ブチルアルミニウムセスキクロリド、およびエチルアルミニウムセスキブロミド、部分ハロゲン化アルキルアルミニウム、たとえば、アルキルアルミニウムジハライド、たとえば、エチルアルミニウムジクロリド、プロピルアルミニウムジクロリド、およびブチルアルミニウムジブロミド;水素化ジアルキルアルミニウム、たとえば、水素化ジエチルアルミニウム、および水素化ジブチルアルミニウム;部分水素化アルキルアルミニウム、たとえば、二水素化アルキルアルミニウム、たとえば、二水素化エチルアルミニウム、および二水素化プロピルアルミニウム;ならびに、部分アルコキシル化ハロゲン化アルキルアルミニウム、たとえば、エチルアルミニウムエトキシクロリド、ブチルアルミニウムブトキシクロリド、およびエチルアルミニウムエトキシブロミド。上述のオルガノアルミニウム化合物に類似の化合物もまた採用可能である。たとえば、2個以上のアルミニウム化合物が窒素原子を介して結合されているようなオルガノアルミニウム化合物、たとえばC2H52AlNC2H5AlC2H52を挙げることもできる。一つの実施態様においては、上述の有機金属化合物は、次の一般式で表される、周期律表の第1族金属とアルミニウムとの化合物であってよい:M2AlRa4式中、M2は、Li、NaまたはKであり;そしてRaは、1~15個、たとえば1~4個の炭素原子の炭化水素基である。これらのオルガノアルミニウム化合物の例としては、LiAlC2H54およびLiAlC7H154などが挙げられるが、これらに限定される訳ではない。さらなる実施態様においては、上述の有機金属化合物は、次の一般式で表される周期律表の第2族金属または第12族金属の化合物であってもよい:RaRbM3式中、RaおよびRbは、同一であっても異なっていてもよく、1~15個、好ましくは1~4個の炭素原子の炭化水素基であってよく;そしてM3は、Mg、ZnまたはCdである。さらには、その他の化合物たとえば、メチルリチウム、エチルリチウム、プロピルリチウム、ブチルリチウム、メチルマグネシウムブロミド、メチルマグネシウムクロリド、エチルマグネシウムブロミド、エチルマグネシウムクロリド、プロピルマグネシウムブロミド、プロピルマグネシウムクロリド、ブチルマグネシウムブロミド、ブチルマグネシウムクロリド、ジメチルマグネシウム、ジエチルマグネシウム、ジブチルマグネシウム、およびブチルエチルマグネシウムもまた、上述の有機金属化合物として採用することも可能である。さらには、重合系の中で上述のオルガノアルミニウム化合物を生成することが可能な化合物の組合せ、たとえば、ハロゲン化アルミニウムとアルキルリチウムとの組合せ、およびハロゲン化アルミニウムとアルキルマグネシウムとの組合せもまた採用することが可能である。上述の有機金属化合物は、単独で使用しても、あるいは組み合わせて使用してもよい。オルガノアルミニウムオキシ化合物は、慣用されるアルミノキサンか、または特開平2-78687号公報に例示されているベンゼン不溶性のオルガノアルミニウムオキシ化合物であってよい。慣用されるアルミノキサンは、たとえば、以下のプロセスによって調製することが可能であり、通常は、炭化水素溶媒の溶液として得られる:1トリアルキルアルミニウムのようなオルガノアルミニウム化合物を、吸収水を含む化合物、または結晶水を含む塩、たとえば、塩化マグネシウム水和物、硫酸銅水和物、硫酸アルミニウム水和物、硫酸ニッケル水和物または塩化第一セリウム水和物の炭化水素媒体懸濁液に添加して、その吸水水または結晶水をオルガノアルミニウム化合物と反応させる、プロセス。2媒体たとえば、ベンゼン、トルエン、エチルエーテルまたはテトラヒドロフランの中で、水、氷、または水蒸気を、トリアルキルアルミニウムのようなオルガノアルミニウム化合物に直接作用させる、プロセス。3媒体たとえば、デカン、ベンゼンまたはトルエンの中で、ジメチルスズオキシドまたはジブチルスズオキシドのようなオルガノスズオキシドを、トリアルキルアルミニウムのようなオルガノアルミニウム化合物と反応させる、プロセス。アルミノキサンには、少量の有機金属成分が含まれていてもよい。アルミノキサンの回収溶液から、溶媒または未反応のオルガノアルミニウム化合物を蒸留除去し、残分を、溶媒の中に再溶解させるか、またはアルミノキサンの貧溶媒の中に懸濁させる。アルミノキサンを調製するために使用するオルガノアルミニウム化合物の例としては、先に説明したのと同じオルガノアルミニウム化合物が挙げられる。それらのオルガノアルミニウム化合物は、単独または組合せで使用することができる。アルミノキサンを調製する際に使用する溶媒の例としては、以下のものが挙げられる:芳香族炭化水素、たとえば、ベンゼン、トルエン、キシレン、クメン、およびシメン;脂肪族炭化水素、たとえば、ペンタン、ヘキサン、ヘプタン、オクタン、デカン、ドデカン、ヘキサデカン、およびオクタデカン;脂環族炭化水素、たとえば、シクロペンタン、シクロヘキサン、シクロオクタン、およびメチルシクロペンタン;石油留分、たとえば、ガソリン、ケロシン、および軽油;ならびに、それらの芳香族、脂肪族および脂環族炭化水素のハロゲン化物、特にそれらの塩化物および臭化物。エチルエーテルおよびテトラヒドロフランのようなエーテルもまた採用可能である。溶媒の中でも、特に好ましいのが、芳香族炭化水素および脂肪族炭化水素である。本発明において使用されるベンゼン不溶性のオルガノアルミニウムオキシ化合物は、ベンゼン中約60°Cで、Al原子の単位で通常約10以下、たとえば約5以下、たとえば約2以下しか溶解しないAl成分含量を有しているのが好ましい。すなわち、ベンゼン不溶性のオルガノアルミニウムオキシ化合物が、ベンゼン中に不溶性であるか、または難溶性であるのが好ましい。本発明において採用しうるオルガノアルミニウムオキシ化合物は、たとえば、次の式XXで表される、ホウ素を含むオルガノアルミニウムオキシ化合物である:式中、R7は、1~10個の炭素原子の炭化水素基であり;そして基R8は、同一であっても異なっていてもよく、水素原子、ハロゲン原子または1~10個の炭素原子の炭化水素基であってよい。式XXで表されるホウ素を含むオルガノアルミニウムオキシ化合物は、次式XXIで表されるアルキルボロン酸をオルガノアルミニウム化合物と、不活性溶媒中、不活性ガス雰囲気下、約-80°C~室温の温度で約1分~約24時間かけて反応させることによって調製することができる:R7-B-OH2XXI式中、R7は上述のものと同じである。式XXIで表されるアルキルボロン酸の例としては、以下のものが挙げられる:メチルボロン酸、エチルボロン酸、イソプロピルボロン酸、n-プロピルボロン酸、n-ブチルボロン酸、イソブチルボロン酸、n-ヘキシルボロン酸、シクロヘキシルボロン酸、フェニルボロン酸、3,5-ジフルオロボロン酸、ペンタフルオロフェニルボロン酸、および3,5-ビストリフルオロメチルフェニルボロン酸。これらの内で、メチルボロン酸、n-ブチルボロン酸、イソブチルボロン酸、3,5-ジフルオロフェニルボロン酸、およびペンタフルオロフェニルボロン酸が好ましい。これらのアルキルボロン酸は、単独または組合せで使用される。アルキルボロン酸と反応させるオルガノアルミニウム化合物の例としては、先にオルガノアルミニウム化合物について述べたのと同じオルガノアルミニウム化合物が挙げられる。これらのオルガノアルミニウム化合物は、単独または組合せで使用することができる。一つの実施態様においては、オルガノアルミニウム化合物から助触媒を選択してもよいが、ここでそのオルガノアルミニウム化合物は以下のものであってもよいが、それらに限定される訳ではない:トリアルキルアルミニウム、たとえば、トリメチルアルミニウム、トリエチルアルミニウム、トリイソブチルアルミニウム、トリヘキシルアルミニウム、トリオクチルアルミニウム、およびトリデシルアルミニウム;アルキルアルミニウムハライド、たとえば、ジエチルアルミニウムモノクロリド、ジイソブチルアルミニウムモノクロリド、エチルアルミニウムセスキクロリド、およびエチルアルミニウムジクロリド;水素化アルキルアルミニウム、たとえば、水素化ジエチルアルミニウム、および水素化ジイソブチルアルミニウム。本発明の一つの実施態様においては、その助触媒が、メチルアルミノキサンMAOおよび/または変性メチルアルミノキサンMMAOであってもよい。上述のオルガノアルミニウムオキシ化合物は、単独または組合せで使用される。遷移金属化合物と反応してイオン対を形成する化合物イオン化イオン性化合物とも呼ばれるとしては、以下のものが挙げられるが、これらに限定される訳ではない:ルイス酸、イオン性化合物、ボラン化合物、およびカルボラン化合物で、特表平1-501950号公報、特表平1-502036号公報、特開平3-179005号公報、特開平3-179006号公報、特開平3-207703号公報、および特開平3-207704号公報、ならびに米国特許第5,321,106号明細書に記載されているようなもの。ヘテロポリ化合物およびイソポリ化合物もまた、例として挙げられる。ルイス酸の例としては、下記のBR3ここで、Rは、フッ素、メチルもしくはトリフルオロメチルのような置換基、またはフッ素原子を有するフェニル基であるによって表される化合物が挙げられるが、それらに限定される訳ではない:トリフルオロホウ素、トリフェニルホウ素、トリス4-フルオロフェニルホウ素、トリス3,5-ジフルオロフェニルホウ素、トリス4-フルオロメチルフェニルホウ素、トリスペンタフルオロフェニルホウ素、トリスp-トリルホウ素、トリスo-トリルホウ素、およびトリス3,5-ジメチルフェニルホウ素。イオン性化合物の例としては、次式XXIIで表される化合物が挙げられる:上式において、R9は、H、カルボニウムカチオン、オキソニウムカチオン、アンモニウムカチオン、ホスホニウムカチオン、シクロヘプチルトリエニルカチオン、遷移金属を含むフェロセニウムカチオンなどであってよい。R10~R13は、同一であっても異なっていてもよく、それぞれ有機基、好ましくはアリール基または置換アリール基である。カルボニウムカチオンの例としては、三置換されたカルボニウムカチオン、たとえば、トリフェニルカルボニウムカチオン、トリメチルフェニルカルボニウムカチオン、およびトリジメチルフェニルカルボニウムカチオンが挙げられる。アンモニウムカチオンの例としては、以下のものが挙げられる:トリアルキルアンモニウムカチオン、たとえば、トリメチルアンモニウムカチオン、トリエチルアンモニウムカチオン、トリプロピルアンモニウムカチオン、トリブチルアンモニウムカチオン、およびトリn-ブチルアンモニウムカチオン;N,N-ジアルキルアニリニウムカチオン、たとえば、N,N-ジメチルアニリニウムカチオン、N,N-ジエチルアニリニウムカチオン、およびN,N-2,4,6-ペンタメチルアニリニウムカチオン;ならびにジアルキルアンモニウムカチオン、たとえば、ジイソプロピルアンモニウムカチオン、およびジシクロヘキシルアンモニウムカチオン。ホスホニウムカチオンの例としては、以下のものが挙げられる:トリアリールホスホニウムカチオン、たとえば、トリフェニルホスホニウムカチオン、トリメチルフェニルホスホニウムカチオン、およびトリジメチルフェニルホスホニウムカチオン。R9は、好ましくは、カルボニウムカチオンまたはアンモニウムカチオン、特に好ましくは、トリフェニルカルボニウムカチオン、N,N-ジメチルアニリニウムカチオン、またはN,N-ジエチルアニリニウムカチオンである。イオン性化合物の例としてはさらに、トリアルキル-置換されたアンモニウム塩、N,N-ジアルキルアニリニウム塩、ジアルキルアンモニウム塩、およびトリアリールホスホニウム塩が挙げられる。トリアルキル-置換されたアンモニウム塩の例としては、以下のものが挙げられる:トリエチルアンモニウムテトラフェニルホウ素、トリプロピルアンモニウムテトラフェニルホウ素、トリn-ブチルアンモニウムテトラフェニルホウ素、トリメチルアンモニウムテトラp-トリルホウ素、トリメチルアンモニウムテトラo-トリルホウ素、トリn-ブチルアンモニウムテトラペンタフルオロフェニルホウ素、トリプロピルアンモニウムテトラ-o,p-ジメチルフェニルホウ素、トリn-ブチルアンモニウムテトラm,m-ジメチルフェニルホウ素、トリn-ブチルアンモニウムテトラp-トリフルオロメチルフェニルホウ素、トリn-ブチルアンモニウムテトラ3,5-ジトリフルオロメチルフェニルホウ素、およびトリn-ブチルアンモニウムテトラo-トリルホウ素。N,N-ジアルキルアニリニウム塩の例としては、N,N-ジメチルアニリニウムテトラフェニルホウ素、N,N-ジエチルアニリニウムテトラフェニルホウ素、およびN,N-2,4,6-ペンタメチルアニリニウムテトラフェニルホウ素が挙げられる。ジアルキルアンモニウム塩の例としては、ジ1-プロピルアンモニウムテトラペンタフルオロフェニルホウ素、およびジシクロヘキシルアンモニウムテトラフェニルホウ素が挙げられる。イオン性化合物の例としてはさらに、以下のものが挙げられる:トリフェニルカルベニウムテトラキスペンタフルオロフェニルボレート、N,N-ジメチルアニリニウムテトラキスペンタフルオロフェニルボレート、フェロセニウムテトラペンタフルオロフェニルボレート、トリフェニルカルベニウムペンタフェニルシクロペンタジエニル錯体、N,N-ジエチルアニリニウムペンタフェニルシクロペンタジエニル錯体、および式XXIIIまたはXXIVで表されるホウ素化合物。式中、Etはエチル基であるボラン化合物の例としては、以下のものが挙げられるが、それらに限定される訳ではない:デカボラン;アニオンの塩、たとえば、ビス[トリn-ブチルアンモニウム]ノナボレート、ビス[トリn-ブチルアンモニウム]デカボレート、ビス[トリn-ブチルアンモニウム]ウンデカボレート、ビス[トリn-ブチルアンモニウム]ドデカボレート、ビス[トリn-ブチルアンモニウム]デカクロロデカボレート、およびビス[トリn-ブチルアンモニウム]ドデカクロロドデカボレート;ならびに金属ボランアニオンの塩、たとえば、トリn-ブチルアンモニウムビスドデカヒドリドドデカボラトコバルテートIII、およびビス[トリn-ブチルアンモニウム]ビスドデカヒドリドドデカボラトニッケレートIII。カルボラン化合物の例としては、以下のものが挙げられるが、それらに限定される訳ではない:アニオンの塩、たとえば、4-カルバノナボラン、1,3-ジカルバノナボラン、6,9-ジカルバデカボラン、ドデカヒドリド-1-フェニル-1,3-ジカルバノナボラン、ドデカヒドリド-1-メチル-1,3-ジカルバノナボラン、ウンデカヒドリド-1,3-ジメチル-1,3-ジカルバノナボラン、7,8-ジカルバウンデカボラン、2,7-ジカルバウンデカボラン、ウンデカヒドリド-7,8-ジメチル-7,8-ジカルバウンデカボラン、ドデカヒドリド-11-メチル-2,7-ジカルバウンデカボラン、トリn-ブチルアンモニウム-1-カルバデカボレート、トリn-ブチルアンモニウム-1-カルバウンデカボレート、トリn-ブチルアンモニウム-1-カルバドデカボレート、トリn-ブチルアンモニウム-1-トリメチルシリル-1-カルバデカボレート、トリn-ブチルアンモニウムブロモ-1-カルバドデカボレート、トリn-ブチルアンモニウム-6-カルバデカボレート、トリn-ブチルアンモニウム-6-カルバデカボレート、トリn-ブチルアンモニウム-7-カルバウンデカボレート、トリn-ブチルアンモニウム-7,8-ジカルバウンデカボレート、トリn-ブチルアンモニウム-2,9-ジカルバウンデカボレート、トリn-ブチルアンモニウムドデカヒドリド-8-メチル-7,9-ジカルバウンデカボレート、トリn-ブチルアンモニウムウンデカヒドリド-8-エチル-7,9-ジカルバウンデカボレート、トリn-ブチルアンモニウムウンデカヒドリド-8-ブチル-7,9-ジカルバウンデカボレート、トリn-ブチルアンモニウムウンデカヒドリド-8-アリル-7,9-ジカルバウンデカボレート、トリn-ブチルアンモニウムウンデカヒドリド-9-トリメチルシリル-7,8-ジカルバウンデカボレート、及びトリn-ブチルアンモニウムウンデカヒドリド-4,6-ジブロモ-7-カルバウンデカボレート;ならびに、金属カルボランアニオンの塩、たとえば、トリn-ブチルアンモニウムビスノナヒドリド-1,3-ジカルバノナボラトコバルテートIII、トリn-ブチルアンモニウムビスウンデカヒドリド-7,8-ジカルバウンデカボラトフェレートIII、トリn-ブチルアンモニウムビスウンデカヒドリド-7,8-ジカルバウンデカボラトコバルテートIII、トリn-ブチルアンモニウムビスウンデカヒドリド-7,8-ジカルバウンデカボラトニッケレートIII、トリn-ブチルアンモニウムビスウンデカヒドリド-7,8-ジカルバウンデカボラトクプレートIII、トリn-ブチルアンモニウムビスウンデカヒドリド-7,8-ジカルバウンデカボラトアウレートIII、トリn-ブチルアンモニウムビスノナヒドリド-7,8-ジメチル-7,8-ジカルバウンデカボラトフェレートIII、トリn-ブチルアンモニウムビスノナヒドリド-7,8-ジメチル-7,8-ジカルバウンデカボラトクロメートIII、トリn-ブチルアンモニウムビストリブロモオクタヒドリド-7,8-ジカルバウンデカボラトコバルテートIII、トリス[トリn-ブチルアンモニウム]ビスウンデカヒドリド-7-カルバウンデカボラトクロメートIII、ビス[トリn-ブチルアンモニウム]ビスウンデカヒドリド-7-カルバウンデカボラトマンガネートIV、ビス[トリn-ブチルアンモニウム]ビスウンデカヒドリド-7-カルバウンデカボラトコバルテートIII、およびビス[トリn-ブチルアンモニウム]ビスウンデカヒドリド-7-カルバウンデカボラトニッケレートIV。ヘテロポリ化合物には、ケイ素、リン、チタン、ゲルマニウム、ヒ素、およびスズから選択される原子と、バナジウム、ニオブ、モリブデン、およびタングステンから選択される少なくとも1種の原子とが含まれる。ヘテロポリ化合物の例としては、以下のものが挙げられるが、それらに限定される訳ではない:ホスフォバナジン酸、ゲルマノバナジン酸、アルセノバナジン酸、ホスフォニオブ酸、ゲルマノニオブ酸、ケイ素モリブデン酸、リンモリブデン酸、チタノモリブデン酸、ゲルマノモリブデン酸、アルセノモリブデン酸、スタンノモリブデン酸、ホスフォタングステン酸、ゲルマノタングステン酸、スタンノタングステン酸、ホスフォモリブドバナジン酸、ホスフォタングストバナジン酸、ゲルマノタングストバナジン酸、ホスフォモリブドタングストバナジン酸、ゲルマノモリブドタングストバナジン酸、ホスフォモリブドタングステン酸、およびホスフォモリブドニオブ酸、これらの酸と周期律表の第1族または第2族の金属たとえばリチウム、ナトリウム、カリウム、ルビジウム、セシウム、ベリリウム、マグネシウム、カルシウム、ストロンチウムまたはバリウムとの塩、ならびに、これらの酸とトリフェニルエチル塩との有機塩。本発明の一つの実施態様においては、その助触媒が、慣用されるメチルアルミノキサンMAO、変性メチルアルミノキサンMMAO、C6F54B-の金属塩、またはアルキルアルミニウム化合物とMgCl2との組合せであってもよい。上述のイオン化イオン性化合物は、単独でも、あるいは組合せの形態でも使用することができる。触媒:助触媒の比率はおおよそで、約1:1から約1:5000までの範囲、たとえば約1:10から約1:2000までの範囲とするのがよい。本発明の自己集合化オレフィン重合触媒は、無機もしくは有機のキャリヤ物質に担持させてもよい。キャリヤのための無機化合物としては、以下のものが挙げられるが、これらに限定される訳ではない:無機酸化物、無機塩化物、およびその他の無機塩たとえば、硫酸塩、炭酸塩、リン酸塩、硝酸塩、ケイ酸塩など。一つの実施態様においては、キャリヤのための無機化合物が以下のような無機酸化物であってもよい:シリカ、チタニア、アルミナ、ジルコニア、クロミア、マグネシア、酸化ホウ素、酸化カルシウム、酸化亜鉛、酸化バリウム、シリカキセロゲル、シリカエーロゲル、およびそれらの混合物たとえば、シリカ/クロミア、シリカ/クロミア/チタニア、シリカ/アルミナ、シリカ/チタニア、シリカ/マグネシア、シリカ/マグネシア/チタニア、リン酸アルミニウムゲル。無機酸化物には、以下のような炭酸塩、硝酸塩、硫酸塩、酸化物が含まれていてよい:Na2CO3、K2CO3、CaCO3、MgCO3、Na2SO4、Al2SO43、BaSO4、NKO3、MgNO32、AlNO33、Na2O、K2O、およびLi2O。本発明に使用される無機化合物としてはさらに、たとえばカルボシロキサン、ホスファジン、シロキサン、およびポリマー/シリカ複合材料のような無機化合物ポリマーが含まれていてもよいが、これらの限定される訳ではない。本発明の一つの実施態様においては、その無機キャリヤ物質が、シリカ、アルミナ、チタニア、塩化マグネシウム、およびそれらの混合物であってもよいが、それらに限定される訳ではない。本発明のさらなる実施態様においては、キャリヤとして有用な有機化合物としては以下のものが挙げられるが、これらに限定される訳ではない:ポリエチレン、エチレン/[α]-オレフィンコポリマー、ポリプロピレン、ポリスチレン、官能化ポリエチレン、官能化ポリプロピレン、官能化ポリスチレン、ポリケトン、およびポリエステル。本発明のまた別な実施態様では、本発明による自己集合化オレフィン重合触媒の存在下、場合によっては少なくとも1種の上述の助触媒の存在下に、オレフィンまたはオレフィンの混合物を重合または共重合させるためのプロセスを目的としている。そのオレフィン重合触媒を用いた重合温度は、通常約-50~約200°C、たとえば約-20°C~約150°Cの範囲である。また別な実施態様においては、その温度が約0°C~約100°Cの範囲である。また別な実施態様においては、その温度が約40~約60°Cの範囲であってもよい。その重合圧力は通常、大気圧約0.1MPa~約10MPaの範囲である。たとえば、圧力が約0.5~約1.0MPaの範囲であってもよい。重合は、バッチ式、半連続式、連続式など各種の方法で実施してよい。2段以上で異なった反応条件下で重合を実施することもできる。たとえば、重合系の中に水素を存在させたり、重合温度または圧力を変化させたりすることによって、製造されるオレフィンポリマーの分子量を調節してもよい。本発明の触媒を用いると、約3.000~約3.000.000の数分子量を有するポリマーを得ることができる。本発明の触媒では、低分子量ポリオレフィンでけではなく、狭い分子量分布で100万を超える超高分子量ポリオレフィンも製造できるということで、極めて有用である。分子量は、いくつかの因子に依存する可能性がある。たとえば、触媒系の置換基が分子量に影響する可能性もあり、たとえば置換基特に、WY配位単位に隣接しているものが嵩高であるほど、より高い分子量を与えることができる。さらに、エチレン圧力が高いほど、より高い分子量を与える可能性がある。さらに、水素圧力が高いほど、分子量は低くなる可能性がある。触媒中の金属原子の種類も、決定的な役割を果たす。たとえば、チタンを使用すると、ジルコニウムを使用した場合よりも高い分子量を与える可能性がある。本発明からはさらに、自己集合化させることによって、対応する単核触媒に比較して分子量が高くなることも判明した。いかなる特定の理論に拘束されるものではないが、一般的には、分子量が高いと、融点が高くなり、機械的性質が改良されるということは言えよう。本発明において重合させることが可能なオレフィンとしては、2~30個、たとえば2~20個の炭素原子の直鎖状または分枝状のα-オレフィンが挙げられる。一つの実施態様においては、そのオレフィンとしては以下のものが挙げられるが、これらに限定される訳ではない:エチレン、プロピレン、1-ブテン、2-ブテン、1-ペンテン、3-メチル-1-ブテン、1-ヘキセン、4-メチル-1-ペンテン、3-メチル-1-ペンテン、1-オクテン、1-デセン、1-ドデセン、1-テトラデセン、1-ヘキサデセン、1-オクタデセン、および1-アイコセン;3~30個、たとえば3~20個の炭素原子のシクロオレフィン、たとえば、シクロペンテン、シクロヘプテン、ノルボルネン、5-メチル-2-ノルボルネン、およびテトラシクロドデセン;極性モノマー、たとえば、α,β-不飽和カルボン酸たとえば、アクリル酸、メタクリル酸、フマル酸、無水マレイン酸、イタコン酸、無水イタコン酸、およびビシクロ[2.2.1]-5-ヘプテン-2,3-ジカルボン酸無水物、およびα,β-不飽和カルボン酸の金属塩、たとえば、それらのナトリウム、カリウム、リチウム、亜鉛、マグネシウム、およびカルシウムの塩;α,β-不飽和カルボン酸エステル、たとえば、アクリル酸メチル、アクリル酸エチル、アクリル酸n-プロピル、アクリル酸イソプロピル、アクリル酸n-ブチル、アクリル酸イソブチル、アクリル酸t-ブチル、アクリル酸2-エチルヘキシル、メタクリル酸メチル、メタクリル酸エチル、メタクリル酸n-プロピル、メタクリル酸イソプロピル、メタクリル酸n-ブチル、およびメタクリル酸イソブチル;ビニルエステルたとえば、酢酸ビニル、プロピオン酸ビニル、カプロン酸ビニル、カプリル酸ビニル、ビニルラウリエートvinyllaureate、ステアリン酸ビニル、およびトリフルオロ酢酸ビニル;ならびに不飽和グリシジルエステル、たとえば、アクリル酸グリシジル、メタクリル酸グリシジル、およびイタコン酸モノグリシジル。ビニルシクロヘキサン、ジエン、およびポリエンもまた有用である。ジエンおよびポリエンとしては以下のものが挙げられる:2個以上の二重結合と4~30個、たとえば4~20個の炭素原子を有する環状または直鎖状の化合物、特に、ブタジエン、イソプレン、4-メチル-1,3-ペンタジエン、1,3-ペンタジエン、1,4-ペンタジエン、1,5-ヘキサジエン、1,4-ヘキサジエン、1,3-ヘキサジエン、1,3-オクタジエン、1,4-オクタジエン、1,5-オクタジエン、1,6-オクタジエン、1,7-オクタジエン、エチリデンノルボルネン、ビニルノルボルネン、ジシクロペンタジエン、7-メチル-1,6-オクタジエン、4-エチリデン-8-メチル-1,7-ノナジエン、および5,9-ジメチル-1,4,8-デカトリエン。さらに有用なのは、以下に挙げる芳香族ビニル化合物である:モノ-もしくはポリアルキルスチレン、たとえばスチレン、o-メチルスチレン、m-メチルスチレン、p-メチルスチレン、o,p-ジメチルスチレン、o-エチルスチレン、m-エチルスチレン、p-エチルスチレン;官能基含有スチレン誘導体、たとえばメトキシスチレン、エトキシスチレン、ビニル安息香酸、ビニル安息香酸メチル、酢酸ビニルベンジル、ヒドロキシスチレン、o-クロロスチレン、p-クロロスチレン、およびジビニルベンゼン;3-フェニルプロピレン、4-フェニルプロピレン、および[アルファ]-メチルスチレン。本発明の一つの実施態様においては、オレフィンは以下のものであってよいが、それらに限定される訳ではない:C2~C30α-オレフィン、C2~C30官能化アルケン、シクロアルケン、ノルボレンnorborene、およびそれらの誘導体、ジエン、アセチレン、スチレン、アルケノール、アルケン酸、およびそれらの誘導体または混合物。したがって、オレフィンは、エチレン、プロピレン、ブテン、ペンテン、ヘキセン、4-メチル-1-ペンテン、オクテン、ノルボレン、またはメタクリレートであってよい。一つの実施態様においては、そのオレフィンが、エチレンまたはプロピレンである。これらのα-オレフィンまたは官能化アルケンは、単独で使用しても、あるいはそれら2種以上を組み合わせて使用してもよい。いくつかの実施態様においては、そのオレフィンが、エチレン、C6アルケン、およびそれらの誘導体またはそれらの混合物であってもよい。さらなる実施態様においては、そのオレフィンが、エチレンおよび1-ヘキセン、それらの誘導体またはそれらの混合物であってもよい。本発明のオレフィン重合触媒は、高い重合活性を有し、狭い分子量分布を有するポリマーを与え、そして2種以上のオレフィンの共重合において狭い組成分布を有するオレフィンコポリマーを与える。本発明のオレフィン重合触媒はさらに、α-オレフィンと共役ジエンとの共重合にも使用することもできる。共役ジエンとしては、4~30個、たとえば4~20個の炭素原子の脂肪族共役ジエンが挙げられる。そのようなジエンの例としては、以下のものが挙げられるが、それらに限定される訳ではない:1,3-ブタジエン、イソプレン、クロロプレン、1,3-シクロヘキサジエン、1,3-ペンタジエン、4-メチル-1,3-ペンタジエン、1,3-ヘキサジエン、および1,3-オクタジエン。これらの共役ジエンは、単独で使用しても、それら2種以上の組合せで使用してもよい。本発明においては、α-オレフィンと共役ジエンとの共重合に、非共役ジエンまたはポリエンをさらに使用してもよい。非共役ジエンおよびポリエンとしては以下のものが挙げられるが、それらに限定される訳ではない:1,4-ペンタジエン、1,5-ヘキサジエン、1,4-ヘキサジエン、1,4-オクタジエン、1,5-オクタジエン、1,6-オクタジエン、1,7-オクタジエン、エチリデンノルボルネン、ビニルノルボルネン、ジシクロペンタジエン、7-メチル-1,6-オクタジエン、4-エチリデン-8-メチル-1,7-ノナジエン、および5,9-ジメチル-1,4,8-デカトリエン。本発明のオレフィンポリマーを製造するための方法によって、上述のオレフィン重合触媒の存在下での重合によって、高収率で、狭い分子量分布を有するオレフィンポリマーが得られる。第三の態様においては、本発明は、本発明の方法に従って得ることが可能なポリオレフィンを提供する。得られるポリオレフィンは、低分子量ポリオレフィンから超高分子量ポリオレフィンまでの範囲の分子量を有することができる。本明細書において実例を挙げて説明する本発明は、本明細書において特別に開示されていないが、いかなる単一または複数の要素、単一または複数の限界が不在であっても、適切に実施することができる。したがって、たとえば、含むcomprising、including、containingなどという用語は、広範に、限度を設けずに読み取るべきである。さらに、本明細書において採用された用語および表現は、限定を目的とするのではなく、説明のための用語として使用されており、そしてそのような用語および表現を使用する際には、提示および記述された特性またはその一部のいかなる同等物をも排除する意図はないが、特許請求された本発明の範囲の内で、各種の修正が可能であるということは認識されたい。したがって、好ましい実施態様および任意選択の特徴によって本発明を具体的に開示してきたが、本明細書において開示され、その中で具体化された本発明を修正および変更して当業者が利用することが可能であり、そして、そのような修正および変更は本発明の範囲内にあると考える、ということは理解されるべきである。本明細書において、本発明を幅広く、総括的に記述してきた。その総括的な開示の範囲内に入る、より狭い種概念および下位概念の集まりのそれぞれも、本発明の一部を形成している。このことには本発明の総括的な記述が含まれるが、ただし、除かれた主題が本明細書において具体的に記述されているかどうかには関わらず、その属概念から任意の主題を削除する消極的な限定を条件とする。その他の実施態様は、以下の特許請求項および非限定的な実施例の範囲内である。さらに、本発明の特徴または態様が、Markushグループの観点から記載されている場合には、本発明が、Markushグループの要素の、個々の要素または要素の下位集団の観点から記述されているものと、当業者は認識するであろう。原料とキャラクタリゼーションについての一般的な記述4,4’-ジアミノジフェニルメタン、ベンジジン、4,4’-ジアミノオクタフルオロビフェニル、3-tert-ブチル-2-ヒドロキシ-ベンズアルデヒド、ピロール-2-カルボクスアルデヒド、および脱水ヘキサンは、Sigma-Aldrichから購入し、前処理せずに使用した。5,5-メチレン-ジ-3-tert-ブチル-サリチルアルデヒドは、文献記載の方法に従って調製した。トルエン中メチルアルミノキサン溶液Al:~5.2は、ChemturaOrganometallicsGmbHから購入し、前処理せずに直接使用した。メタノールは、4Åのモレキュラーシーブ上で乾燥させた。ジクロロメタンDCMおよびテトラヒドロフランTHFは、MBRAUN-SPS溶媒精製システムを使用して精製した。空気の影響を受けやすい物質を含む実験は、標準的なSchlenkライン法を使用するか、またはアルゴン雰囲気下のグローブボックス中で実施した。1H-NMRおよび13C-NMRは、CDCl3中で、BRUKER400分光計上で記録した。HRMSEIは、ThermoFinniganMAT95上で実施した。HRMSESIは、AgilentLC-MSTOF上で実施した。元素分析は、EuroEA3000SeriesElementalAnalyzer上で実施した。金属含量は、ICPを用いて試験した。ポリエチレンの高温GPC分析は、PolymerLabsGPC-220上で、屈折率検出器を用いて実施した。ポリエチレンを分析するための典型的な操作条件は次のとおりである:2本のPLgel10μmのMixedBカラム3007.5mmおよび1本のPLgel10μmのガードカラム507.5mm、160°C、溶離剤として0.0125重量のBHTを用いて安定化させた1,2,4-トリクロロベンゼンを使用。ポリマー試料は、PolymerLabsSP260試料調製システムを使用し、150°Cで溶解するまで典型的には、約4~6時間、次いで必要であれば濾過することによって、1mg/mLの濃度で調製した。FT-IRスペクトルは、BrukerVertex70分光計上で記録した。レーザラマンスペクトルは、近赤外増強空乏層型deep-depleted熱電Peltier冷却CCDアレイ検出器576×384ピクセルおよび高性能Leica顕微鏡を備えた、InViaReflex装置Renishaw製上で記録した。コポリマーのメチル分枝は、FT-IRを用い、標準試料と比較することによって測定した。実施例1:ビス-フェノキシ-イミンリガンドBFI-1の調製4,4’-ジアミノジフェニルメタン1.34g、6.76mmolを脱水メタノール25mLの中に溶解させた。数分間撹拌してから、3-tert-ブチル-2-ヒドロキシ-ベンズアルデヒド2.65g、14.87mmolを添加し、それに続けて数滴のギ酸を添加した。そうして得られた混合物を室温で1時間撹拌してから、アルゴン雰囲気下で1日間リフラックスさせた。冷却して室温としてから、濾過により生成物を単離し、メタノール12mLを用いて洗浄し、真空中で乾燥させると、3.45gの黄色の粉体が得られた収率;98。1H-NMRCDCl3、400MHz、δ:1.50s,18H,-CCH33、4.04s,2H,-CH2-、6.87~7.42m,14H,芳香族-H、8.63s,2H,-CHN-、13.96s,2H,-OH。13C-NMRCDCl3、100MHz、δ:29.38、34.93、41.04、118.34、119.13、121.37、129.89、130.30、130.62、137.67、139.64、146.66、160.55、162.90。元素分析C35H38N2O2518.71:計算値:C,81.05、H,7.38、N,5.40;実測値:C,80.89、H,7.41、N,5.46。HRMSEI、m/z:計算値:518.2933;実測値:518.2903M。実施例2:ビス-フェノキシ-イミンリガンドBFI-2の調製リガンドBFI-1の場合と同じ手順で、脱水メタノール80mL中でアニリン1.01g、10.86mmolおよび5,5-メチレン-ジ-3-tert-ブチル-サリチルアルデヒド2.00g、5.43mmolを使用して、リガンドBFI-2を合成した。反応後に、黄色のスラリーを濃縮して、約10mLとした。その生成物を濾過し、メタノール2×5mLを用いて洗浄し、真空中で乾燥させると、2.56gの黄色の粉体が得られた収率:91。1H-NMRCDCl3、400MHz、δ:1.46s,18H,-CCH33、3.92s,2H,-CH2-、7.00~7.42m,14H,芳香族-H、8.57s,2H,-CHN-、13.79s,2H,-OH。13C-NMRCDCl3、100MHz、δ:29.41、34.93、40.41、118.93、121.18、126.68、129.36、130.28、130.70、131.32、137.76、148.53、158.94、163.38。元素分析C35H38N2O2518.71:計算値:C,81.05、H,7.38、N,5.40;実測値:C,81.09、H,7.46、N,5.47。HRMSESI:計算値[MH]:519.3006;実測値:519.3004。実施例3:ビス-フェノキシ-イミンリガンドBFI-3の調製リガンドBFI-1の場合と同じ手順で、脱水メタノール30mL中で、ベンジジン1.06g、5.74mmolおよび3-tert-ブチル-2-ヒドロキシ-ベンズアルデヒド2.09g、11.49mmolを使用して、リガンドBFI-3を合成した。その生成物は、黄色の粉体として収率99で得られた2.80g。1H-NMRCDCl3、400MHz、δ:1.51s,18H,-CCH33、6.90~7.71m,14H,芳香族-H、8.71s,2H,-CHN-、13.96s,2H,-OH。13C-NMRCDCl3、100MHz、δ:29.36、34.94、118.41、119.12、121.74、127.87、130.48、130.71、137.72、138.80、147.64、160.61、163.11。元素分析C34H36N2O2504.68:計算値:C,80.92、H,7.19、N,5.55;実測値:C,80.98、H,7.12、N,5.62。HRMSEI、m/z:計算値:504.2777;実測値:504.2823M。トルエン溶液から単結晶を結晶化させた図6参照、BFI-3の結晶構造。実施例4:ビス-フェノキシ-イミンリガンドBFI-4の調製4,4’-ジアミノオクタフルオロビフェニル2.30g、7.0mmolおよび3-tert-ブチル-2-ヒドロキシ-ベンズアルデヒド3.0g、16.8mmolを脱水トルエン40mL中に溶解させ、次いで12mgのパラ-トルエンスルホン酸を添加した。そうして得られた混合物を4日間リフラックスさせた。その溶液を濃縮して約10mLとし、冷蔵庫で保存した。結晶を濾過し、冷トルエン2mLを用いて乾燥させ、真空中で乾燥させると、2.0gの生成物が得られた。残存溶液をさらに濃縮して約5mLとし、結晶化プロセスを繰り返すことによって、第二バッチの生成物0.76gが得られた。得られた生成物は、2.76gであった収率:61。1H-NMRCDCl3、400MHz、δ:1.49s,18H,-CCH33、6.94~7.53m,6H,芳香族-H、8.92s,2H,-CHN-、12.92s,2H,-OH。元素分析C34H28F8N2O2648.59:計算値:C,62.96、H,4.35、N,4.32;実測値:C,63.08、H,4.04、N,4.32。トルエン溶液から単結晶を結晶化させた図7参照、BFI-4の結晶構造。実施例5:ビス-ピロリド-イミンリガンドBPI-1の調製4,4’-ジアミノジフェニルメタン2.61g、13.2mmolおよびピロール-2-カルボクスアルデヒド2.51g、26.4mmolを脱水メタノール60mLの中に溶解させた。数滴のギ酸を添加してから、得られた混合物を室温で2日間撹拌した。淡黄色の粉体を濾過し、メタノール10mLを用いて洗浄し、真空中で乾燥させると、3.56gの生成物が得られた収率:77。1H-NMRDMSO、400MHz、δ:3.92s,2H,-CH2-、6.18~7.00m,6H,ピロール-H、7.11d,4H,J8.3Hz、フェニル-H、7.23d,4H,J8.3Hz、フェニル-H、8.29s,2H,-CHN-、11.70s,ブロード,2H,-OH。13C-NMRDMSO、100MHz、δ:40.06、109.65、116.21、120.77、123.68、129.41、130.55、138.17、149.98。実施例6:触媒MNTi-3およびMNZr-3の調製図8に示した反応スキームに従って、触媒MNTi-3およびMNZr-3を合成した。実施例6a:触媒MNTi-3の調製iTHF中BFI-1-TiCl32溶液の調製THF15mL中BFI-10.50g、0.96mmolの撹拌溶液に、ヘキサン中n-ブチルリチウム1.6M、1.2mL、1.92mmolの溶液を、-78°Cで10分かけて滴下により添加した。次いで、その混合物を放置して室温にまで温め、2時間撹拌した。そうして得られた溶液を、THF15mL中TiCl40.3642g、1.92mmolの撹拌溶液に、-78°Cでカニューレを通して20分かけて滴下により添加した。そうして得られた混合物を再び温めて室温とし、18時間撹拌すると、THF中BFI-1-TiCl32の溶液が得られた。ii触媒MNTi-3の調製THF15mL中BFI-20.50g、0.96mmolの撹拌溶液に、ヘキサン中n-ブチルリチウム1.6M、1.2mL、1.92mmolの溶液を、-78°Cで10分かけて滴下により添加した。次いで、その混合物を放置して室温にまで温め、2時間撹拌した。そうして得られた溶液を、BFI-1-TiCl32の溶液に、-78°Cでカニューレを通して20分かけて滴下により添加した。そうして得られた混合物を温めて室温とし、18時間撹拌した。THFを除去してから、DCM40mLを用いて残分を抽出し、濾過すると、透明な溶液が得られた。DCMを除去すると、深紅褐色の固形物が得られたが、これがC35H36Cl2N2O2Tiの繰り返し単位を担持する多核触媒であって、残存溶媒がTHFと微量のDCMである。その触媒を摩砕して粉体とし、真空中室温で乾燥させた。そのTiは6.55と判明した。C35H36Cl2N2O2Tiにおける理論Tiが7.53であることから計算すると、残存溶媒が13.01であることが判った。触媒の収量は1.38gであった99。FT-IRcm-1:νC=N=1554cm-1、νTi-O=498cm-1、νTi-Cl=458cm-1、νTi-N=362cm-1。ラマンcm-1:νC=N=584および1541cm-1、νTi-O=884、866、549および425cm-1、νTi-Cl=369cm-1、νTi-N=327cm-1。実施例6b:触媒MNZr-3の調製MNTi-3の場合と同じ手順で、BFI-10.50g、0.96mmol、BFI-20.50g、0.96mmol、およびZrCl40.4474g、1.92mmolを使用して、表題の触媒MNZr-3を合成した。触媒MNZr-3が、C35H36Cl2N2O2Zrの繰り返し単位を有する淡黄色の固形物として得られた。そのZrは12.09と判明した。C35H36Cl2N2O2Zr中の理論Zrが13.44であることから計算すると、残存溶媒が10.04であることが判った。触媒の収量は1.41gであった97。FT-IRcm-1:νC=N=1553cm-1、νZr-O=445cm-1、νZr-Cl=370cm-1、νZr-N=330cm-1。実施例7:触媒MNTi-4およびMNTi-5の調製図9に示した反応スキームに従って、触媒MNTi-4およびMNZr-4を合成した。実施例7a:触媒MNTi-4の調製MNTi-3の場合と同じ手順で、BFI-30.50g、0.99mmol、BPI-1349mg、0.99mmol、およびTiCl41.98mmolを使用して、触媒MNTi-4を合成した。触媒MNTi-4が、繰り返し単位[1/2]C57H52C14N6O2Ti2を有する赤褐色の固形物として得られた。そのTiは7.62であることが判明した。[1/2]C57H52C14N6O2Ti2における理論Tiが8.78であることから計算して、その残存溶媒が13.21であることが判った。その触媒の収量は1.12gであった92。実施例7b:触媒MNTi-5の調製MNTi-3の場合と同じ手順で、BFI-40.50g、0.77mmol、BPI-1272mg、0.77mmol、およびTiCl41.54mmolを使用して、触媒MNTi-5を合成した。触媒MNTi-5が、繰り返し単位[1/2]C57H44C14F8N6O2Ti2を有する赤褐色の固形物として得られた。そのTiは6.81と判明した。[1/2]C57H44C14F8N6O2Ti2における理論Tiが7.75であることから計算して、その残存溶媒が12.12であることが判った。触媒の収量は1.03gであった97。実施例8:触媒MNTi-6およびMNZr-6の調製ワンポット混合法図10に示した反応スキームに従って、触媒MNTi-6およびMNZr-6を合成した。実施例8a:触媒MNTi-6の調製THF20mL中のBFI-10.5gおよびBFI-20.5g合計1.00g、1.93mmolの撹拌溶液の中に、ヘキサン中n-ブチルリチウム1.6M、2.4mL、3.86mmolの溶液を、-78°Cで10分かけて滴下により添加した。次いで、その混合物を放置して室温にまで温め、2時間撹拌した。そうして得られた溶液を、THF15mL中TiCl40.3657g、1.93mmolの撹拌溶液に、-78°Cでカニューレを通して20分かけて滴下により添加した。そうして得られた混合物を再び温めて室温とし、一夜18時間かけて撹拌した。THFを除去してから、30mLのDCMを用いて残存している固形物を抽出し、濾過すると、透明な溶液が得られた。DCMを除去すると、深赤褐色の固形物が得られたので、それをスパチュラを用いて摩砕して粉体としてから、真空中で室温乾燥させた。その触媒は、C35H36Cl2N2O2Tiの繰り返し単位を有しており、主としてTHFで、微量のDCMの残存溶媒を含んでいた。ICPにより、そのTiは6.59であることが判明した。C35H36Cl2N2O2Tiにおける理論Tiが7.53であることから計算すると、残存溶媒が12.48重量であることが判った。その触媒の収量は1.36gであった97。実施例8b:触媒MNZr-6の調製MNTi-6の場合と同じ手順で、リガンドBFI-10.5gおよびBFI-20.5g合計1.0g、1.93mmolならびに等モルのZrCl4を使用して、表題の触媒MNZr-6を合成した。多核Zr触媒が、C35H36Cl2N2O2Zrの繰り返し単位を有する淡黄色の固形物として得られた。ICPにより、そのZrは12.18であることが判明した。C34H36Cl2N2O2Zr中の理論Zrが13.44であることから計算すると、残存溶媒が9.38であることが判った。その触媒の収量は1.40gであった97。実施例9:触媒MNTi-1およびMNZr-1の調製図11に示した反応スキームに従って、触媒MNTi-1およびMNZr-1を合成した。実施例9a:触媒MNTi-1比較例1の調製THF20mL中BFI-11.00g、1.93mmolの撹拌溶液に、ヘキサン中n-ブチルリチウム1.6M、2.4mL、3.86mmolの溶液を、-78°Cで、10分かけて滴下により添加した。次いで、その混合物を放置して室温にまで温め、2時間撹拌した。そうして得られた溶液を、THF15mL中TiCl40.3657g、1.93mmolの撹拌溶液に、-78°Cでカニューレを通して20分かけて滴下により添加した。そうして得られた混合物を再び温めて室温とし、一夜18時間かけて撹拌した。THFを除去してから、30mLのDCMを用いて残存している固形物を抽出し、濾過すると、透明な溶液が得られた。DCMを除去すると、深赤褐色の固形物が得られたので、それをスパチュラを用いて摩砕して粉体としてから、真空中で室温乾燥させた。その触媒は、C35H36Cl2N2O2Tiの繰り返し単位を有しており、THFと微量のDCMの残存溶媒を含んでいた。ICPにより、そのTiは6.52であることが判明した。C35H36Cl2N2O2Tiにおける理論Tiが7.53であることから計算すると、残存溶媒が13.41重量であることが判った。その触媒の収量は1.35gであった95。FT-IRcm-1:νC=N=1554cm-1、νTi-O=498cm-1、νTi-Cl=460cm-1、νTi-N=360cm-1。ラマンcm-1:νC=N=1590および1553cm-1、νTi-O=889、552および439cm-1、νTi-Cl=362cm-1、νTi-N=325cm-1。実施例9b:触媒MNZr-1比較例2の調製MNTi-1の場合と同じ手順で、リガンドBFI-11.00g、1.93mmolおよび等モルのZrCl4を使用して、触媒MNZr-1を合成した。多核Zr触媒が、C35H36Cl2N2O2Zrの繰り返し単位を有する淡黄色の固形物として得られた。そのZrは12.15と判明した。C34H36Cl2N2O2Zr中の理論Zrが13.44であることから計算すると、残存溶媒が9.60であることが判った。その触媒の収量は1.42gであった98。FT-IRcm-1:νC=N=1553cm-1、νZr-O=445cm-1、νZr-Cl=370cm-1、νZr-N=330cm-1。実施例10:触媒MNTi-2およびMNZr-2の調製図12に示した反応スキームに従って、触媒MNTi-2およびMNZr-2を合成した。実施例10a:触媒MNTi-2比較例3の合成MNTi-1の場合と同じ手順で、20mLのTHF中のリガンドBFI-20.60g、1.16mmolと15mLのTHF中の等モルのTiCl4を用いて、触媒MNTi-2を合成した。C35H36Cl2N2O2Tiの繰り返し単位を有する多核触媒MNTi-2が、深赤褐色の固形物として得られた。そのTiは6.58と判明した。C35H36Cl2N2O2Tiにおける理論Tiが7.53であることから計算すると、残存溶媒が12.62であることが判った。その触媒収量は0.81gであった96。FT-IRcm-1:νC=N=1551cm-1、νTi-O=498cm-1、νTi-Cl=472cm-1、νTi-N=362cm-1。実施例10b:触媒MNZr-2比較例4の合成MNTi-1の場合と同じ手順で、20mLのTHF中のリガンドBFI-40.60g、1.16mmolと15mLのTHF中の等モルのTiCl4を用いて、触媒MNZr-2を合成した。多核触媒MNZr-2が、C35H36Cl2N2O2Zrの繰り返し単位を有する淡黄色の固形物として得られた。そのZrは12.13と判明した。C35H36Cl2N2O2Zr中の理論Zrが13.44であることから計算すると、残存溶媒が9.75であることが判った。その触媒の収量は0.87gであった100。FT-IRcm-1:νC=N=1551cm-1、νZr-N=330cm-1。実施例11:単核のTi触媒FI-Ti比較例5の調製iフェノキシ-イミンリガンドFIの調製撹拌しながら脱水メタノール25mLの中にアニリン1.44g、15.46mmolを溶解させた。次いで、3-tert-ブチル-2-ヒドロキシ-ベンズアルデヒド2.5g、14.03mmol、それに続けて数滴のギ酸を添加した。そうして得られた混合物を室温で1時間撹拌してから、アルゴン雰囲気下で8時間リフラックスさせた。冷却して室温に下げてから、真空下にメタノールを除去した。黄色液状の残渣を、カラムクロマトグラフィーでヘキサン/酢酸エチル10:1を用いて溶出させることによって精製すると、生成物が3.2gの淡黄色油状物として得られた収率:90。1H-NMRCDCl3、400MHz、δ:1.54s,9H,tert-ブチル、6.91~7.48m,8H,芳香族-H、8.66s,1H,-CHN-、13.97s,1H,-OH。13C-NMRCDCl3、100MHz、δ:29.39、34.96、118.37、119.10、121.23、126.75、129.41、130.39、130.71、137.69、148.51、160.58、163.42。ii触媒FI-Tiの調製MNTi-1の場合と同じ手順で、リガンドFI1.00g、3.95mmolおよび当量の半分のTiCl4を使用して、触媒FI-Tiを合成した。一般式C34H36Cl2N2O2Tiを有する触媒が、深赤褐色の固形物として得られ、THFと微量のDCMの残存溶媒が含まれていた。そのTiは6.69と判明した。C34H36Cl2N2O2Tiにおける理論Tiが7.68であることから計算すると、残存溶媒が12.89であることが判った。その触媒の収量は1.34gであった95。FT-IRcm-1:νC=N=1554cm-1、νTi-O=500cm-1、νTi-Cl=458cm-1、νTi-N=365cm-1。ラマンcm-1:νC=N=1586cm-1および1555cm-1、νTi-O=890cm-1、558cm-1および446cm-1、νTi-Cl=363cm-1、νTi-N=336cm-1。実施例12:単核のZr触媒FI-Zr比較例6の調製MNTi-1の場合と同じ手順で、リガンドFI1.00g、3.95mmolおよび当量の半分のZrCl4を使用して、触媒FI-Zrを合成した。一般式C34H36Cl2N2O2Zrを有する触媒が、淡黄色の固形物として得られ、THFと微量のDCMの残存溶媒が含まれていた。そのZrは12.18と判明した。C34H36Cl2N2O2Zr中の理論Zrが13.68であることから計算すると、残存溶媒が10.96であることが判った。その触媒の収量は1.40gであった95。FT-IRcm-1:νC=N=1553cm-1、νZr-O=445cm-1、νZr-Cl=370cm-1、νZr-N=330cm-1。実施例13:触媒の評価--300mL反応器中におけるエチレンのホモ重合のための一般的手順撹拌速度調節可能な機械的撹拌機を備えた300mLのステンレス鋼製オートクレーブの中で重合を実施した。そのオートクレーブは加熱マントルにより加熱した。反応の前に、真空下100°Cで2時間かけてオートクレーブを乾燥させたが、その間、乾燥アルゴンを用いて少なくとも3回、そのオートクレーブをパージした。次いで、その温度を反応温度60°Cにまで下げ、反応器を脱気してから、エチレンを充填した。エチレン雰囲気下約10PSI約0.07MPa、回転速度300RPMで、シリンジを介して、ヘキサン100mL、メチルアルモキサンMAO2.0mmolおよび触媒のDCM溶液を連続的に添加した。次いで、エチレンを用いてオートクレーブを急速に加圧して80PSI0.55MPaとし、回転速度を調節して500RPMとした。所要の時間重合を進行させてから、エチレンの圧力を迅速に放出し、2mLのエタノールを用いて反応を停止させた。濾過により生成したポリエチレンを集め、エタノールおよびヘキサンを用いて洗浄し、真空中50°Cで乾燥させた。得られた白色のポリマーを秤量し、GPCを用いて分析した。その活性は、KgPEmolM-1h-1bar-1の単位で計算した。図13は、本発明の実施態様に従った自己集合化重合触媒MNTi-3およびMNTi-6ならびに従来技術の触媒MNTi-1、MNTi-2、およびFI-Tiを使用して得られるエチレン重合性能をまとめた表表1である。図14は、本発明の実施態様に従った自己集合化重合触媒MNZr-3およびMNZr-6ならびに従来技術の触媒MNZr-1、MNZr-2、およびFI-Zrを使用して得られるエチレン重合性能をまとめた表表2である。実施例14:触媒の評価--1L反応器中におけるエチレンと1-ヘキセンとの共重合のための一般的手順エチレンと1-ヘキセンとの共重合を、1Lのステンレス鋼製オートクレーブの中で実施したが、それは高温のオイルを循環させることにより加熱した。その反応器には、直列に接続した小ビュレット10mLおよび大ビュレット150mLを備えていたが、それらはそれぞれ、水素および1-ヘキセンを添加するためのものである。大ビュレットは、反応器の上に直接固定した。反応の前に、真空下100°Cで4時間かけてオートクレーブを乾燥させたが、その間、乾燥アルゴンを用いて少なくとも3回、そのオートクレーブをパージした。反応器を冷却して室温にまで下げてから、Arを用いてペンタン600mLを加圧充填した。次いで、反応器を加熱して60°Cとし、同様にArを用いて所望の量のMAOを加圧充填した。撹拌速度500RPMでArの圧力が約5.0barとなるように調節した。エチレンと共に、水素と1-ヘキセンを各種所望の量で加圧充填し、次いでDCM3mL中触媒6.0μmolの溶液をAr圧力を用いて導入した。次いでエチレンをオートクレーブの中に速やかに加圧導入して、エチレンの全圧力が6.0barに達するようにした。重合プロセスの間、マスフローコントローラを用いてエチレンの圧力を6.0barに維持した。2時間かけて重合反応を進行させてから、圧力を迅速に放出し、12mLのエタノールを用いて反応を停止させた。濾過により生成したコポリマーを集め、エタノールおよびヘキサンを用いて洗浄し、真空中50°Cで乾燥させた。得られた白色のポリマーを秤量し、GPCを用いて分析した。全圧力に対する活性を、KgPEmolM-1h-1bar-1の単位で計算した。図21は、本発明の実施態様に従った自己集合化重合触媒MNTi-4、MNTi-5を使用して、エチレンと1-ヘキセンとの共重合性能をまとめた表表5である。実施例15:触媒の評価--触媒の活性および安定性MAOを用いて活性化させ、エチレン重合について、反応時間を変化させて多核触媒を評価した図13における表1および図14における表2参照。それらの数値から、多核触媒MNTi-1~MNTi-6およびMNZr-1~MNZr-6は、それらに対応する単核触媒FI-TiおよびFI-Zrよりも高い活性と良好な安定性を示すことを見ることができる。図13を参照すると、120分間の反応時間のところでは、本発明の実施態様に従うMNTi-3とMNTi-6のいずれもが、単核のFI-Ti触媒に比較して、それぞれ1.7倍および2.0倍高い活性を示していた。120分間の反応時間では、特にMNTi-6は、単核のFI-Ti触媒が660kgPEmolM-1h-1bar-1の活性を有しているのに比較して、1300kgPEmolM-1h-1bar-1とかなり高い活性を示した。図14を参照すると、本発明の実施態様に従うMNZr-3は、5、15、30、60および120分の反応時間では、単核のFI-Zr触媒に比較して、それぞれ2.2、3.3、4.4、5.4および6.4倍の高い活性を示した。4種の多核触媒、すなわちMNZr-6、MNZr-1、MNZr-2およびMNZr-3の間では、MNZr-3が最高の活性を示した。たとえば、120分間の反応時間のところでは、MNZr-3の累積活性は、MNZr-1およびMNZr-2の場合よりも1.5倍および1.7倍の高さであった。この反応時間では、MNZr-3は、最高で12600kgPEmolM-1h-1bar-1と極端に高い活性を示した。本発明の実施態様に従った自己集合化重合触媒MNTi-3およびMNTi-6、ならびに従来技術の触媒MNTi-1、MNTi-2、およびFI-Tiを使用して得られるポリエチレンの量PE、gを、時間経過と共にプロットし、図15に示した。図17は、AMNTi-3、BMNTi-6、およびC従来技術の触媒のFI-Tiを使用し、いくつかの反応時間、すなわちi30分、ii60分間、およびiii120分経過後に製造されたポリマーの量を示す写真である。これらの図から、MNTi-3およびMNTi-6のいずれにおいても、反応時間の増加と共にポリエチレンPEの量が急激に増加したが、それに対してFI-Tiでは、得られるポリエチレンの量の増加が極めて遅かったということが判る。図16は、MNZr-3およびMNZr-6、ならびに従来技術の触媒のMNZr-1、MNZr-2、およびFI-Zrについて、時間の経過と共に得られたポリエチレンの量PE、gを比較生産性比較した、対応するグラフである。図18は、AMNZr-3、BMNZr-6、およびC従来技術の触媒のFI-Zrを使用し、いくつかの反応時間、すなわちi5分、ii15分、iii30分、iv60分、およびv120分経過後に製造されたポリマーの量を示す写真である。これらの図から、MNZr-3およびMNZr-6のいずれでも、生成するポリエチレンPEの量が、反応時間が増すにつれて急激に増えるが、それに対してFI-Zrの場合には、生成するポリエチレンの量の増加が極めて遅いということが判る。実施例16:触媒の評価--分子量MW工業用触媒では高分子量MWポリマーを生産し、それを、たとえばフィルム、包装材料およびチューブなどの、市場における最終製品を製造するために使用している。非メタロセン系シングルサイト触媒のほとんどの場合での一つの大問題は、製造されたポリマーがあまりにも低いMWを有しているということである。活性および安定性がより高いということに加えて、すべての多核触媒が、単核触媒に比較して、より高いMWのポリエチレンを製造しているのは、有用なことである図13における表1および図14における表2参照。図13を参照すると、触媒MNTi-3で得られたMnは、30分、60分、および120分の反応時間で、それぞれ492×103、903×103、および984×103であり、それらはすべて、FI-Tiの場合の相当する値、329×103、385×103、および493×103よりも高い。図14を参照すると、触媒MNZr-3で得られたMnは、5分、15分、30分、60分、および120分の反応時間で、それぞれ11.0×103、22.6×103、16.7×103、35.6×103、および35.3×103であって、それらはすべて、FI-Zrの場合の相当する値、3.43×103、3.63×103、4.29×103、4.56×103、および5.10×103よりも高い。実施例17;触媒の評価--金属の配位環境の比較FT-IRおよびレーザラマンを用いて、触媒のMNTi-1~MNTi-3およびMNZr-1~MNZr-3の特性解析をし、FI-TiおよびFI-Zrと比較した。図19は、MNTi-3およびMNZr-3、ならびに従来技術の触媒、MNTi-1、MNTi-2、FI-Ti、MNZr-1、MNZr-2、およびFI-ZrのFTIRの読みをまとめた表表3である。図20は、MNTi-3、ならびに従来技術の触媒のMNTi-1、MNTi-2、およびFI-Tiのレーザラマンの読みをまとめた表表4である。それらの結果は、FI-TiおよびFI-Zrと比較して、多核触媒TiまたはZrが、自己集合戦略のおかげで、より高い活性およびより長い寿命を示す、同様の活性部位を有しているということを示している。実施例18;触媒の評価--ヘテロ配位単位を有する多核触媒フェノキシ-イミンベースの触媒は、各種の多核触媒および単核触媒も含めて、エチレンを1-ヘキセンとうまく共重合させることができない。この問題点を克服するために、第二の自己集合工程において、第二のリガンドのビス-ピロリド-イミンリガンドを使用してビス-フェノキシ-イミンを置き換えて、多核のFIPI触媒を形成させた。ビス-ピロリド-イミンは、ビス-フェノキシ-イミンに比較すると、より小さいリガンドである。したがって、そうして得られた触媒は、1-ヘキセンが中心の金属に達するに充分な空間を有していて、そのために、ポリエチレンの主鎖の中に1-ヘキセンを組み入れる機会が得られるかもしれない。実験の結果からは、多核触媒MNTi-4は、1.6の分枝を有するエチレンと1-ヘキセンとのコポリマーを生成することが示された。フッ素含有多核触媒のMNTi-5は、同一の条件下では、分枝を5.0にまで上げることができる。1-ヘキセンの量を60mLから120mLへと増やすと、分枝がさらに増えて7.5となった図21の表5参照。その一方で、MNTi-5は、良好な水素応答も有している。エチレンのホモ重合、およびエチレンと1-ヘキセンとの共重合にいずれの場合においても、水素の量が増えるに従って、Mnが徐々に低下した。このことは、実用の場合に、分子量を容易に調節する方法を与える。実施例19;合成後の触媒の直接使用再結晶化および溶媒を用いて洗浄することによって触媒を精製すると、一般的には、触媒が多く失われ、その結果低収率となり、触媒製造の運転コストが上がる。実用の場合、採用したビス-リガンドと金属がすべて、触媒において使用されるべきである。本発明においては、すべての触媒を、合成の後でさらなる精製することなく、直接使用した。ICPによってTiを測定して、触媒の担持量を計算することができる。触媒の中の残存溶媒THFは、MAO中の過剰のAlIIIによって除去することが可能であるが、その理由は、MAO中のAlIIIが、触媒中のTiIVよりも強いルイス酸であるからである。したがって、その触媒は、オレフィンの重合に対して、その触媒性能を完全に発揮することが可能である。実施例から、本発明の多核触媒はすべて、高い活性を示し、高分子量のポリエチレンが生成することが判る。これまでに示した利点によって、工業的用途における要件に適合することが可能である。したがって、この一連の自己集合化触媒は、マルチサイトのZiegler-Natta触媒および第4族金属のメタロセン触媒と競合できるだけの可能性を示している。"